(57)【要約】本開示は、エポキシ官能基を含有する脂肪族ポリカーボネート鎖を含む、ポリマー組成物について説明する。特定の実施形態において、本脂肪族ポリカーボネート鎖は、エポキシド開環反応に関与することができる、エポキシ官能基を含む。特定の実施形態において、本発明は、求核試薬とエポキシド官能基との反応により形成された複合物を包含し、このエポキシド官能基は、脂肪族ポリカーボネート鎖上に位置する。本発明は、エポキシド官能基を有する脂肪族ポリカーボネート鎖を含有する組成物のエポキシド開環反応から誘導された複合物を含む。そのような組成物は、エポキシコーティングである。そのようなエポキシコーティングは、カンライニングとして使用するのに好適である。本発明は、そのようなエポキシコーティングにより物品をコーティングする方法、およびエポキシコーティングで被覆された物品を包含する。【選択図】なし【特許請求の範囲】
【請求項１】
エポキシ官能基を有する脂肪族ポリカーボネート鎖を含む、ポリマー組成物であって、
ａ）前記脂肪族ポリカーボネートが、構造：
【化１−２】
2014503018.tif 000140
を有する繰り返し単位を含み、
式中、Ｒ１、Ｒ２、Ｒ３、およびＲ４が独立して、前記ポリマー鎖内での各発生時に、−Ｈ、フッ素、および随意に置換されたＣ１−２０脂肪族基からなる群から選択され、Ｒ１、Ｒ２、Ｒ３、およびＲ４のうちのいずれか２つ以上が随意に、介在する原子と一緒になって、１つ以上のヘテロ原子を随意に含有する１つ以上の随意に置換された環を形成してよく、
ｃ）前記脂肪族ポリカーボネート鎖の分子量が、平均で約５００ｇ／ｍｏｌ〜約５００，０００ｇ／ｍｏｌの範囲である、
ポリマー組成物。
【請求項２】
前記エポキシ官能基が、前記脂肪族カーボネート鎖の１つ以上の末端に配置される、請求項１に記載のポリマー組成物。
【請求項３】
前記脂肪族カーボネート鎖の前記末端に配置された前記エポキシ官能基が独立して、
【化１−３】
2014503018.tif 000141
からなる群から選択される、請求項２に記載のポリマー組成物。
【請求項４】
式：
【化２−２】
2014503018.tif 000142
を有する脂肪族ポリカーボネート鎖を含み、式中、
Ｙが、各発生時に、エポキシド含有部分であり、各Ｙが、同じであっても、または異なってもよく、
【数１】
2014503018.tif 000143
が、多価部分であり、
ｘおよびｙがそれぞれ独立して、０〜６であり、ｘおよびｙの合計が、２以上６以下であり、
ｎが独立して、各発生時に、２〜１０００である、
請求項２に記載のポリマー組成物。
【請求項５】
Ｙが独立して、各発生時に、
【化３−２】
2014503018.tif 000144
からなる群から選択され、
式中、ＲａおよびＲｂが独立して、各発生時に、−Ｈ、ハロゲン、随意に置換されたＣ１−２０脂肪族基、随意に置換されたＣ１−２０ヘテロ脂肪族基、随意に置換されたアシルオキシ基、随意に置換されたアシル基、随意に置換されたアルコキシ基、随意に置換された炭素環式基、および随意に置換された複素環式基からなる群から選択され、任意の２つ以上のＲａおよびＲｂ基が随意に、介在する原子と一緒になって、１つ以上のヘテロ原子を随意に含有する１つ以上の随意に置換された環を形成してよく、
Ｒｃが独立して、各発生時に、−Ｈ、随意に置換されたＣ１−２０脂肪族基、随意に置換されたＣ１−２０ヘテロ脂肪族基、随意に置換された炭素環式基、および随意に置換された複素環式基からなる群から選択され、任意の２つ以上のＲｃ基が随意に、介在する原子および任意のＲａまたはＲｂ基と一緒になって、１つ以上のヘテロ原子を随意に含有する１つ以上の随意に置換された環を形成してよく、
Ｒｄが独立して、各発生時に、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙ；またはＣ１−２０脂肪族からなる群から選択される、随意に置換されたラジカル；Ｃ１−２０ヘテロ脂肪族；フェニル；３〜８員の飽和もしくは部分的に不飽和の単環式炭素環、７〜１４炭素の飽和、部分的に不飽和、もしくは芳香族の多環式炭素環；窒素、酸素、もしくは硫黄から独立して選択される１〜４個のヘテロ原子を有する５〜６員の単環式ヘテロアリール環；窒素、酸素、もしくは硫黄から独立して選択される１〜３個のヘテロ原子を有する３〜８員の飽和もしくは部分的に不飽和の複素環式環；窒素、酸素、もしくは硫黄から独立して選択される１〜５個のヘテロ原子を有する６〜１２員の多環式飽和もしくは部分的に不飽和の複素環；あるいは窒素、酸素、もしくは硫黄から独立して選択される１〜５個のヘテロ原子を有する８〜１０員の二環式ヘテロアリール環からなる群から選択され、
Ｒｙの各発生が独立して、−Ｈ、またはＣ１−６脂肪族、３〜７員の複素環式、フェニル、および８〜１０員のアリールからなる群から選択される、随意に置換されたラジカルであり、２つ以上の隣接したＲｄ基が一緒になって、０〜４個のヘテロ原子を含有する、随意に置換された飽和、部分的に不飽和、もしくは芳香族の５〜１２員の環を形成することができ、
ｐが、１以上６以下であり、
ｑが、１以上１０以下である、
請求項４に記載のポリマー組成物。
【請求項６】
Ｙが独立して、
【化３−３】
2014503018.tif 000145
からなる群から選択される、請求項４に記載のポリマー組成物。
【請求項７】
Ｙが、式：
【化４−２】
2014503018.tif 000146
を有する、請求項６に記載のポリマー組成物。
【請求項８】
式：
【化５−２】
2014503018.tif 000147
を有する脂肪族ポリカーボネート鎖を含み、
Ｙが、各発生時に、エポキシド含有部分であり、各Ｙが、同じであっても、または異なってもよく、
【数１】
2014503018.tif 000148
が、多価部分であり、
ｎが独立して、各発生時に、２〜１０００であり、
ｘ′が、１以上５以下である、
請求項１に記載のポリマー組成物。
【請求項９】
【数１】
2014503018.tif 000149
が、二価アルコールから誘導される、請求項８に記載のポリマー組成物。
【請求項１０】
前記二価アルコールが、Ｃ２−４０ジオールを含む、請求項９に記載のポリマー組成物。
【請求項１１】
前記二価アルコールが、１，２−エタンジオール、１，２−プロパンジオール、１，３−プロパンジオール、１，２−ブタンジオール、１，３−ブタンジオール、１，４−ブタンジオール、１，５−ペンタンジオール、２，２−ジメチルプロパン−１，３−ジオール、２−ブチル−２−エチルプロパン−１，３−ジオール、１，５−ヘキサンジオール、１，６−ヘキサンジオール、１，８−オクタンジオール、１，１０−デカンジオール、１，１２−ドデカンジオール、２，２，４，４−テトラメチルシクロブタン−１，３−ジオール、１，３−シクロペンタンジオール、１，２−シクロヘキサンジオール、１，３−シクロヘキサンジオール、１，４−シクロヘキサンジオール、１，２−シクロヘキサンジメタノール、１，３−シクロヘキサンジメタノール、１，４−シクロヘキサンジメタノール、１，４−シクロヘキサンジエタノール、イソソルビド、グリセロールモノエステル、グリセロールモノエーテル、トリメチロールプロパンモノエステル、トリメチロールプロパンモノエーテル、ペンタエリスリトールジエステル、ペンタエリスリトールジエーテル、およびこれらのいずれかのアルコキシ化誘導体からなる群から選択される、請求項１０に記載のポリマー組成物。
【請求項１２】
前記二価アルコールが、ジエチレングリコール、トリエチレングリコール、テトラエチレングリコール、ヘキシレングリコール、高級ポリ（エチレングリコール）、例えば、２２０〜約２０００ｇ／ｍｏｌの数平均分子量を有するもの、ジプロピレングリコール、トリプロピレングリコール、および高級ポリ（プロピレングリコール）、例えば、２３４〜約２０００ｇ／ｍｏｌの数平均分子量を有するものからなる群から選択される、請求項１０に記載のポリマー組成物。
【請求項１３】
前記二価アルコールが、二酸、ジオール、またはヒドロキシ酸からなる群から選択される化合物のアルコキシ化誘導体を含む、請求項１０に記載のポリマー組成物。
【請求項１４】
前記アルコキシ化誘導体が、エトキシ化またはプロポキシ化された化合物を含む、請求項１３に記載のポリマー組成物。
【請求項１５】
前記二価アルコールが、ポリマージオールを含む、請求項９に記載のポリマー組成物。
【請求項１６】
前記ポリマージオールが、ポリエーテル、ポリエステル、ヒドロキシ末端ポリオレフィン、およびポリエーテル−コポリエステル、ポリエーテルポリカーボネート、ポリカーボネート−コポリエステル、ならびにそれらのいずれかのアルコキシ化類似体からなる群から選択される、請求項１５に記載のポリマー組成物。
【請求項１７】
前記ポリマージオールが、約２０００ｇ／ｍｏｌ未満の平均分子量を有する、請求項１５に記載のポリマー組成物。
【請求項１８】
【数１】
2014503018.tif 000150
が、多価アルコールから誘導される、請求項８に記載のポリマー組成物。
【請求項１９】
前記多価アルコールが、Ｃ２−４０トリオールを含む、請求項１８に記載のポリマー組成物。
【請求項２０】
式：
【化６−２】
2014503018.tif 000151
を有する脂肪族ポリカーボネート鎖を含む、請求項１９に記載のポリマー組成物。
【請求項２１】
前記多価アルコールが、グリセロール、１，２，４−ブタントリオール、２−（ヒドロキシメチル）−１，３−プロパンジオール；ヘキサントリオール、トリメチロールプロパン、トリメチロールエタン、トリメチロールヘキサン、１，４−シクロヘキサントリメタノール、ペンタエリスリトールモノエステル、ペンタエリスリトールモノエーテル、およびこれらのいずれかのアルコキシ化類似体からなる群から選択される、請求項２０に記載のポリマー組成物。
【請求項２２】
前記多価アルコールが、３個を超えるヒドロキシル基を有するＣ２−４０ポリオールを含む、請求項１８に記載のポリマー組成物。
【請求項２３】
【数１】
2014503018.tif 000152
が、ポリカルボン酸から誘導される、請求項８に記載のポリマー組成物。
【請求項２４】
式：
【化７−２】
2014503018.tif 000153
を有する脂肪族ポリカーボネート鎖を含み、式中、ｙ′が１以上５以下である、請求項８に記載のポリマー組成物。
【請求項２５】
【数１】
2014503018.tif 000154
が、ジカルボン酸から誘導される、請求項２３に記載のポリマー組成物。
【請求項２６】
式：
【化８−２】
2014503018.tif 000155
を有する脂肪族ポリカーボネート鎖を含む、請求項２５に記載のポリマー組成物。
【請求項２７】
前記ジカルボン酸が、フタル酸、イソフタル酸、テレフタル酸、マレイン酸、コハク酸、マロン酸、グルタル酸、アジピン酸、ピメリン酸、スベリン酸、およびアゼライン酸からなる群から選択される、請求項２５に記載のポリマー組成物。
【請求項２８】
前記ポリカルボン酸が、
【化９−２】
2014503018.tif 000156
からなる群から選択される、請求項２３に記載のポリマー組成物。
【請求項２９】
【数１】
2014503018.tif 000157
が、ヒドロキシ酸から誘導される、請求項８に記載のポリマー組成物。
【請求項３０】
式：
【化１０−２】
2014503018.tif 000158
を有する脂肪族ポリカーボネート鎖を含む、請求項８に記載のポリマー組成物。
【請求項３１】
前記ヒドロキシ酸が、α−ヒドロキシ酸である、請求項３０に記載のポリマー組成物。
【請求項３２】
前記ヒドロキシ酸が、グリコール酸、ＤＬ−乳酸、Ｄ−乳酸、Ｌ−乳酸、クエン酸、およびマンデル酸からなる群から選択される、請求項３０に記載のポリマー組成物。
【請求項３３】
前記ヒドロキシ酸が、β−ヒドロキシ酸である、請求項３０に記載のポリマー組成物。
【請求項３４】
前記ヒドロキシ酸が、３−ヒドロキシプロピオン酸、ＤＬ３−ヒドロキシブチル酸、Ｄ−３ヒドロキシブチル酸、Ｌ３−ヒドロキシブチル酸、ＤＬ−３−ヒドロキシ吉草酸、Ｄ−３−ヒドロキシ吉草酸、Ｌ−３−ヒドロキシ吉草酸、サリチル酸、およびサリチル酸の誘導体からなる群から選択される、請求項３０に記載のポリマー組成物。
【請求項３５】
前記ヒドロキシ酸が、α−ωヒドロキシ酸である、請求項３０に記載のポリマー組成物。
【請求項３６】
前記ヒドロキシ酸が、随意に置換されたＣ３−２０脂肪族α−ωヒドロキシ酸およびオリゴマーエステルからなる群から選択される、請求項３０に記載のポリマー組成物。
【請求項３７】
前記ヒドロキシ酸が、
【化１１−２】
2014503018.tif 000159
からなる群から選択される、請求項３０に記載のポリマー組成物。
【請求項３８】
前記脂肪族ポリカーボネート鎖中の前記部分
【化１１−３】
2014503018.tif 000160
が独立して、各発生時に、
【化１２−２】
2014503018.tif 000161
からなる群から選択され、式中、各Ｒｘが独立して、随意に置換された脂肪族、随意に置換されたヘテロ脂肪族、随意に置換されたアリール、および随意に置換されたヘテロアリールからなる群から選択される、請求項１〜３７のいずれか１項に記載のポリマー組成物。
【請求項３９】
前記脂肪族ポリカーボネート鎖中の前記部分
【化１２−３】
2014503018.tif 000162
が独立して、各発生時に、
【化１３−２】
2014503018.tif 000163
からなる群から選択される、請求項３８に記載のポリマー組成物。
【請求項４０】
前記脂肪族ポリカーボネート鎖中の前記
【化１３−３】
2014503018.tif 000164
部分の大部分が、
【化１３−４】
2014503018.tif 000165
である、請求項３８に記載のポリマー組成物。
【請求項４１】
前記脂肪族ポリカーボネート鎖中の前記
【化１３−５】
2014503018.tif 000166
部分の大部分が、
【化１３−６】
2014503018.tif 000167
である、請求項３８に記載のポリマー組成物。
【請求項４２】
前記脂肪族ポリカーボネート鎖が、
約５００ｇ／ｍｏｌ〜約２０，０００ｇ／ｍｏｌのＭｎと、
平均で９０％を超えるカーボネート結合と、を有し、
前記末端基の少なくとも９０％が、エポキシド含有部分を含む、
請求項３８に記載のポリマー組成物。
【請求項４３】
９２％を超えるカーボネート結合を含む、請求項４２に記載のポリマー組成物。
【請求項４４】
９５％を超えるカーボネート結合を含む、請求項４２に記載のポリマー組成物。
【請求項４５】
９７％を超えるカーボネート結合を含む、請求項４２に記載のポリマー組成物。
【請求項４６】
９９％を超えるカーボネート結合を含む、請求項４２に記載のポリマー組成物。
【請求項４７】
約５００〜約１００，０００ｇ／ｍｏｌのＭｎを有する、請求項４２に記載のポリマー組成物。
【請求項４８】
約８００〜約５，０００ｇ／ｍｏｌのＭｎを有する、請求項４２に記載のポリマー組成物。
【請求項４９】
約１，０００〜約４，０００ｇ／ｍｏｌのＭｎを有する、請求項４２に記載のポリマー組成物。
【請求項５０】
約１，０００ｇ／ｍｏｌのＭｎを有する、請求項４２に記載のポリマー組成物。
【請求項５１】
約２，０００ｇ／ｍｏｌのＭｎを有する、請求項４２に記載のポリマー組成物。
【請求項５２】
約３，０００ｇ／ｍｏｌのＭｎを有する、請求項４２に記載のポリマー組成物。
【請求項５３】
約４，０００ｇ／ｍｏｌのＭｎを有する、請求項４２に記載のポリマー組成物。
【請求項５４】
約５，０００ｇ／ｍｏｌのＭｎを有する、請求項４２に記載のポリマー組成物。
【請求項５５】
約８，０００ｇ／ｍｏｌのＭｎを有する、請求項４２に記載のポリマー組成物。
【請求項５６】
前記脂肪族ポリカーボネートが、１．５未満の多分散性指数を有する、請求項３８に記載のポリマー組成物。
【請求項５７】
前記脂肪族ポリカーボネートが、１．４未満の多分散性指数を有する、請求項５６に記載のポリマー組成物。
【請求項５８】
前記脂肪族ポリカーボネートが、１．３未満の多分散性指数を有する、請求項５６に記載のポリマー組成物。
【請求項５９】
前記脂肪族ポリカーボネートが、１．２未満の多分散性指数を有する、請求項５６に記載のポリマー組成物。
【請求項６０】
前記脂肪族ポリカーボネートが、１．１未満の多分散性指数を有する、請求項５６に記載のポリマー組成物。
【請求項６１】
式：
【化１４−２】
2014503018.tif 000168
を有するポリ（プロピレンカーボネート）鎖を含み、
【数１】
2014503018.tif 000169
が、随意に置換されたＣ１−４０脂肪族基、随意に置換されたＣ１−４０ヘテロ脂肪族基、随意に置換された芳香族化合物、随意に置換されたヘテロ芳香族化合物、ポリエーテル、ポリエステル、ポリオレフィン、および単一結合からなる群から選択され、
Ｙが独立して、各発生時に、
【化１５】
2014503018.tif 000170
からなる群から選択され、
前記ポリマー中のｎが、平均で約５〜約４００の整数である、請求項１に記載のポリマー組成物。
【請求項６２】
【数１】
2014503018.tif 000171
が、エチレングリコール；ジエチレングリコール、トリメチレングリコール、１，３プロパンジオール；１，４ブタンジオール、プロピレングリコール、ジプロピレングリコール、トリプロピレングリコール、およびこれらのいずれかのアルコキシ化誘導体からなる群から選択される、請求項６１に記載のポリマー組成物。
【請求項６３】
前記ポリ（プロピレンカーボネート）鎖中の隣接するモノマー基の８５％超が、頭尾配向される、請求項６１に記載のポリマー組成物。
【請求項６４】
前記ポリ（プロピレンカーボネート）鎖中の隣接するモノマー基の９０％超が、頭尾配向される、請求項６１に記載のポリマー組成物。
【発明の詳細な説明】
【技術分野】
【０００１】
（関連出願の相互参照）
本出願は、２０１１年１月６日に出願された米国特許仮出願第６１／４３０，３１２号に基づく優先権を主張するものであり、その出願の内容全体が、参照により本明細書に援用される。
（技術分野）
【０００２】
本発明は、ポリマーの分野に関する。より具体的には、本発明は、エポキシド官能性を有する脂肪族ポリカーボネート組成物に関する。
【発明の概要】
【課題を解決するための手段】
【０００３】
一態様において、本発明は、エポキシ官能基を含有する脂肪族ポリカーボネート鎖を含むポリマー組成物を包含する。特定の実施形態において、脂肪族ポリカーボネート鎖が、各鎖の末端にエポキシ官能性を含む。
【０００４】
特定の実施形態において、脂肪族ポリカーボネート鎖が、構造：
【化１】
2014503018.tif 000002
を有する一次繰り返し単位を含有し、式中、Ｒ１、Ｒ２、Ｒ３、およびＲ４が独立して、前記ポリマー鎖内での各発生時に、−Ｈ、フッ素、随意に置換されたＣ１−４０脂肪族基、随意に置換されたＣ１−２０ヘテロ脂肪族、および随意に置換されたアリール基からなる群から選択され、Ｒ１、Ｒ２、Ｒ３、およびＲ４のうちのいずれか２つ以上が随意に、介在する原子と一緒になって、１つ以上のヘテロ原子を随意に含有する１つ以上の随意に置換された環を形成し得る。
【０００５】
特定の実施形態において、そのような脂肪族ポリカーボネート鎖は、１つ以上のエポキシド基質との二酸化炭素の共重合から誘導される。そのような共重合は、公開されたＰＣＴ出願第ＷＯ２０１０／０２８３６２号において例示され、その全体が参照により本明細書に援用される。一部の実施形態において、脂肪族ポリカーボネート鎖は、エチレンオキシド、プロピレンオキシド、または随意に置換されたＣ４−３０脂肪族エポキシド、またはこれらのうちの２つ以上の混合物から誘導される。一部の実施形態において、脂肪族ポリカーボネート鎖は、約２０，０００ｇ／ｍｏｌ未満の数平均分子量（Ｍｎ）を有する。
【０００６】
特定の実施形態において、脂肪族ポリカーボネート鎖中のエポキシ官能基は、鎖末端に存在する。そのような基は、ヒドロキシル基および１つ以上のエポキシ官能基と反応する１つ以上の官能基を含有する分子を有する脂肪族ポリカーボネート鎖のヒドロキシル末端基を、例えば、アルキル化、エステル化、またはカルバモイル化することにより、後重合ステップにおいて導入されてよい。特定の実施形態において、ヒドロキシル末端基に対して反応性の官能基は、エステル、酸、酸無水物、または酸ハロゲン化物である。一部の実施形態において、ヒドロキシル末端基に対して反応性の官能基は、アルキルハロゲン化物またはスルホン酸エステルである。特定の実施形態において、ヒドロキシル基および１つ以上のエポキシ官能基に対して反応性の１つ以上の官能基を含有する分子は、エピクロロヒドリンであり、その場合、エポキシドは、反応基であってよく、次に得られるクロロヒドリンは、自然発生的に、または後次ステップのいずれかでエポキシドを形成し得る。
【０００７】
一部の実施形態において、エポキシ基は、一連の２つ以上の反応を行うことにより導入されてよい。一部の実施形態において、１つ以上のオレフィン基を含有する脂肪族ポリカーボネートは、オレフィン基（複数可）をエポキシ基に変換する条件下で、提供および処理される。特定の実施形態において、オレフィン部分は、連鎖移動剤および／または重合開始剤の存在下で、１つ以上のエポキシドとの二酸化炭素の共重合を行うことにより導入され、開始剤および／または連鎖移動剤は、オレフィン不飽和の部位とともに、エポキシドおよび二酸化炭素の共重合に続いて、そのようなオレフィン不飽和部位をエポキシ官能基に変換するステップを開始することができる。
【０００８】
特定の実施形態において、ポリカーボネート鎖中のオレフィン不飽和の部位は、脂肪族ポリカーボネート鎖に埋め込まれた多機能性開始剤中に存在する。そのような基は、エポキシドおよび二酸化炭素の共重合を開始することができる２つ以上の部位を含有し、またオレフィン不飽和の１つ以上の部位も含む、連鎖移動剤および／または重合開始剤を使用することにより導入されてよい。好ましくは、そのようなオレフィン基は、容易にエポキシ化され得るオレフィンを含む。
【０００９】
特定の実施形態において、脂肪族ポリカーボネート鎖中のオレフィン不飽和は、ポリマー鎖の１つ以上の繰り返し単位の側鎖上に存在する。一部の実施形態において、そのような基は、二酸化炭素およびエポキシドモノマーの混合物の共重合を行うことにより導入されてよく、エポキシドモノマーの一部は、オレフィン不飽和を含有する側鎖を有する。特定の実施形態において、オレフィン不飽和を含有する側鎖を担持するエポキシドは、グリシジルエステルまたはグリシジルエーテルである。一部の実施形態において、これらのグリシジルエステルまたはエーテル上のオレフィン基は、容易にエポキシ化され得るオレフィンである。
【００１０】
別の態様において、本発明は、エポキシ基を含有する脂肪族ポリカーボネートを生成する方法を包含する。特定の実施形態において、これらの方法は、脂肪族ポリカーボネート鎖の末端において、ヒドロキシル基を修飾するステップを含む。一部の実施形態において、これらの方法は、二酸化炭素、１つ以上のＣ２−４０エポキシド、およびグリシジルエーテルまたはグリシジルエステルを共重合するステップを含み、グリシジル化合物は、オレフィン不飽和の１つ以上の部位を含有する。特定の実施形態において、本方法は、開始剤および／または連鎖移動剤の存在下で、二酸化炭素、１つ以上のＣ２−３０エポキシド、およびグリシジルエーテルまたはグリシジルエステルを共重合することを含み、開始剤または連鎖移動剤は、オレフィン不飽和の１つ以上の部位を含有する。一部の実施形態において、これらの方法は、ポリカーボネート鎖上に存在する１つ以上のオレフィン基をエポキシ化するステップを含む。一部の実施形態において、これらの方法は、クロロヒドリン部分をエポキシド官能基に変換するステップを含む。一部の実施形態において、本方法は、これらのステップの２つ以上の組み合わせを含む。
【００１１】
別の態様において、本発明は、エポキシド開環に適した条件下で、求核官能基を含有する化合物に鎖を接触させることにより、エポキシ官能基を含有する脂肪族ポリカーボネート鎖を架橋または鎖延長することによって形成された組成物を含む。一部の実施形態において、そのような求核基は、アクリレート、カルボン酸、アミン、スルフィド、アルコール、またはこれらのうちの２つ以上の組み合わせから選択される。特定の実施形態において、本発明は、そのような重合および架橋反応を行うための方法も包含する。
【００１２】
別の態様において、本発明は、エポキシド官能基を有する脂肪族ポリカーボネート鎖を含有する組成物のエポキシド開環反応から誘導された複合物を含む。特定の実施形態において、そのような組成物は、エポキシコーティングである。特定の実施形態において、そのようなエポキシコーティングは、カンライニングとして使用するのに好適である。特定の実施形態において、本発明は、そのようなエポキシコーティングにより物品をコーティングする方法、およびエポキシコーティングで被覆された物品を包含する。
定義
【００１３】
特定の官能基および化学用語の定義を下記により詳細に説明する。本発明の目的で、化学元素は、Ｐｅｒｉｏｄｉｃ  Ｔａｂｌｅ  ｏｆ  ｔｈｅ  Ｅｌｅｍｅｎｔｓ，ＣＡＳ  ｖｅｒｓｉｏｎ，Ｈａｎｄｂｏｏｋ  ｏｆ  Ｃｈｅｍｉｓｔｒｙ  ａｎｄ  Ｐｈｙｓｉｃｓ，７５ｔｈ  Ｅｄ．（表紙裏）に従って特定され、特定の官能基は、本明細書に記載のように一般的に定義される。さらに、有機化学の一般的原理、ならびに特定の官能性部分および反応性は、Ｏｒｇａｎｉｃ  Ｃｈｅｍｉｓｔｒｙ，Ｔｈｏｍａｓ  Ｓｏｒｒｅｌｌ，Ｕｎｉｖｅｒｓｉｔｙ  Ｓｃｉｅｎｃｅ  Ｂｏｏｋｓ，  Ｓａｕｓａｌｉｔｏ，１９９９、Ｓｍｉｔｈ  ａｎｄ  Ｍａｒｃｈ  Ｍａｒｃｈ’ｓ  Ａｄｖａｎｃｅｄ  Ｏｒｇａｎｉｃ  Ｃｈｅｍｉｓｔｒｙ，５ｔｈ  Ｅｄｉｔｉｏｎ，Ｊｏｈｎ  Ｗｉｌｅｙ  ＆  Ｓｏｎｓ，Ｉｎｃ．，Ｎｅｗ  Ｙｏｒｋ，２００１、Ｌａｒｏｃｋ，Ｃｏｍｐｒｅｈｅｎｓｉｖｅ  Ｏｒｇａｎｉｃ  Ｔｒａｎｓｆｏｒｍａｔｉｏｎｓ，ＶＣＨ  Ｐｕｂｌｉｓｈｅｒｓ，Ｉｎｃ．，Ｎｅｗ  Ｙｏｒｋ，１９８９、Ｃａｒｒｕｔｈｅｒｓ，Ｓｏｍｅ  Ｍｏｄｅｒｎ  Ｍｅｔｈｏｄｓ  ｏｆ  Ｏｒｇａｎｉｃ  Ｓｙｎｔｈｅｓｉｓ，３ｒｄ  Ｅｄｉｔｉｏｎ，Ｃａｍｂｒｉｄｇｅ  Ｕｎｉｖｅｒｓｉｔｙ  Ｐｒｅｓｓ，Ｃａｍｂｒｉｄｇｅ，１９８７に記載されており、これらそれぞれの内容全体は参照により本明細書に援用される。
【００１４】
本発明の一部の化合物は１つ以上の不斉中心を含んでもよく、したがって種々の立体異性体、例えば鏡像異性体および／またはジアステレオマーとして存在してもよい。したがって、本発明の化合物およびその組成物は、単独の鏡像異性体、ジアステレオマー、または幾何異性体の形態であってもよく、あるいは立体異性体の混合物の形態であってもよい。特定の実施形態において、本発明の化合物は、エナンチオピュアな化合物である。他の特定の実施形態において、鏡像異性体またはジアステレオマーの混合物が提供される。
【００１５】
さらに、一部の化合物は、本明細書に記載されるように、別段の指示がない限り、ＺまたはＥ異性体のいずれかとして存在することのできる１つ以上の二重結合を有してもよい。本発明は、他の異性体を実質的に含まない単独の異性体としての化合物、またあるいは様々な異性体の混合物、例えば鏡像異性体のラセミ混合物としての化合物をさらに包含する。上述の化合物自体の他に、本発明は、１つ以上の化合物を含む組成物も包含する。
【００１６】
本明細書で使用する際、用語「異性体」は、あらゆる幾何異性体および立体異性体を含む。例えば、「異性体」には、本発明の範囲に含まれるものとして、シス異性体およびトランス異性体、Ｅ異性体およびＺ異性体、Ｒ鏡像異性体およびＳ鏡像異性体、ジアステレオマー、（Ｄ）異性体、（Ｌ）異性体、これらのラセミ混合物、ならびにこれらの他の混合物がある。例えば、立体異性体は、一部の実施形態において、１つ以上の対応する立体異性体を実質的に含まずに提供してもよく、これを「立体化学的に濃縮されている」と言うこともできる。
【００１７】
特定の鏡像異性体が好ましい場合、一部の実施形態では、これは反対の鏡像異性体を実質的に含まずに提供してもよく、これを「光学的に濃縮されている」と言うこともできる。「光学的に濃縮されている」とは、本明細書で使用する際、化合物が著しく高い割合の１つの鏡像異性体から構成されていることを意味する。特定の実施形態では、化合物は、少なくとも約９０重量％の好ましい鏡像異性体から構成される。他の実施形態において、化合物は、少なくとも約９５重量％、９８重量％、または９９重量％の好ましい鏡像異性体から構成される。好ましい鏡像異性体は、キラル高圧液体クロマトグラフィー（ＨＰＬＣ）、ならびにキラル塩の形成および結晶化を含む当業者に既知の任意の方法でラセミ混合物から単離してもよく、または不斉合成により調製してもよい。例えば、Ｊａｃｑｕｅｓ，ｅｔ  ａｌ．，Ｅｎａｎｔｉｏｍｅｒｓ，Ｒａｃｅｍａｔｅｓ  ａｎｄ  Ｒｅｓｏｌｕｔｉｏｎｓ（Ｗｉｌｅｙ  Ｉｎｔｅｒｓｃｉｅｎｃｅ，Ｎｅｗ  Ｙｏｒｋ，１９８１）、Ｗｉｌｅｎ，Ｓ．Ｈ．，ｅｔ  ａｌ．，Ｔｅｔｒａｈｅｄｒｏｎ  ３３：２７２５（１９７７）、Ｅｌｉｅｌ，Ｅ．Ｌ．Ｓｔｅｒｅｏｃｈｅｍｉｓｔｒｙ  ｏｆ  Ｃａｒｂｏｎ  Ｃｏｍｐｏｕｎｄｓ（ＭｃＧｒａｗ−Ｈｉｌｌ，ＮＹ，１９６２）、Ｗｉｌｅｎ，Ｓ．Ｈ．Ｔａｂｌｅｓ  ｏｆ  Ｒｅｓｏｌｖｉｎｇ  Ａｇｅｎｔｓ  ａｎｄ  Ｏｐｔｉｃａｌ  Ｒｅｓｏｌｕｔｉｏｎｓ  ｐ．２６８（Ｅ．Ｌ．Ｅｌｉｅｌ，Ｅｄ．，Ｕｎｉｖ．ｏｆ  Ｎｏｔｒｅ  Ｄａｍｅ  Ｐｒｅｓｓ，Ｎｏｔｒｅ  Ｄａｍｅ，ＩＮ  １９７２）を参照されたい。
【００１８】
本明細書で使用する「ハロ」および「ハロゲン」という用語は、フッ素（フルオロ、−Ｆ）、塩素（クロロ、−Ｃｌ）、臭素（ブロモ、−Ｂｒ）、およびヨウ素（ヨード、−Ｉ）から選択される原子を指す。
【００１９】
「脂肪族」または「脂肪族基」という用語は、本明細書で使用する際、直鎖（すなわち、非分岐）、分岐、または環状（縮合、架橋、およびスピロ縮合した多環式を含む）であってもよく、また完全に飽和していてもよく、または１つ以上の不飽和の単位を含んでもよいが、芳香族ではない炭化水素部分を表す。別段の定めがない限り、脂肪族基は１〜４０個の炭素原子を含む。特定の実施形態において、脂肪族基は１〜１２個の炭素原子を含む。特定の実施形態において、脂肪族基は１〜８個の炭素原子を含む。特定の実施形態において、脂肪族基は１〜６個の炭素原子を含む。一部の実施形態において、脂肪族基は１〜５個の炭素原子を含み、一部の実施形態において、脂肪族基は１〜４個の炭素原子を含み、また他の実施形態において、脂肪族基は１〜３個の炭素原子を含み、また他の実施形態において、脂肪族基は１個または２個の炭素原子を含む。好適な脂肪族基には、線状もしくは分岐アルキル基、アルケニル基、およびアルキニル基、ならびに（シクロアルキル）アルキル、（シクロアルケニル）アルキル、または（シクロアルキル）アルケニルなど、それらの混成物があるが、これらに限定されない。
【００２０】
「不飽和の」という用語は、本明細書において使用する際、ある部分が１つ以上の二重結合または三重結合を有するということを意味する。
【００２１】
単独で、またはより大きな部分の一部として使用される、「脂環式」、「炭素環」、または「炭素環式」という用語は、３〜１２員を有する、本明細書に記載されるような、飽和もしくは部分的に不飽和の環状脂肪族単環式もしくは多環式環系を指し、脂肪族環系は、上記で定義され、本明細書において説明されるように、場合により置換される。脂環式の基には、限定するものではないが、シクロプロピル、シクロブチル、シクロペンチル、シクロペンテニル、シクロヘキシル、シクロヘキセニル、シクロヘプチル、シクロヘプテニル、シクロオクチル、シクロオクテニル、ノルボルニル、アダマンチル、およびシクロオクタジエニルがある。一部の実施形態において、シクロアルキルは３〜６個の炭素を有する。「脂環式」、「炭素環」、または「炭素環式」という用語はまた、デカヒドロナフチルまたはテトラヒドロナフチルなど、１つ以上の芳香族環または非芳香族環に縮合した脂肪族環を含み、このときラジカルまたは結合点が脂肪族環上にある。
【００２２】
「アルキル」という用語は、本明細書において使用する際、１〜６個の炭素原子を含む脂肪族部分から単一の水素原子の除去によって誘導された、飽和、直鎖もしくは分岐鎖の炭化水素ラジカルを指す。別段の定めがない限り、アルキル基は１〜１２個の炭素原子を含む。特定の実施形態において、アルキル基は１〜８個の炭素原子を含む。特定の実施形態において、アルキル基は１〜６個の炭素原子を含む。一部の実施形態において、アルキル基は１〜５個の炭素原子を含み、一部の実施形態において、アルキル基は１〜４個の炭素原子を含み、また他の実施形態において、アルキル基は１〜３個の炭素原子を含み、また他の実施形態において、アルキル基は１〜２個の炭素原子を含む。アルキルラジカルの例には、メチル、エチル、ｎ−プロピル、イソプロピル、ｎ−ブチル、イソ−ブチル、ｓｅｃ−ブチル、ｓｅｃ−ペンチル、イソ−ペンチル、ｔｅｒｔ−ブチル、ｎ−ペンチル、ネオペンチル、ｎ−ヘキシル、ｓｅｃ−ヘキシル、ｎ−ヘプチル、ｎ−オクチル、ｎ−デシル、ｎ−ウンデシル、ドデシルなどが含まれるが、これらに限定されない。
【００２３】
「アルケニル」という用語は、本明細書において使用する際、少なくとも１つの炭素−炭素二重結合を有する直鎖または分岐鎖の脂肪族部分から単一の水素原子の除去によって誘導された、一価の基を表す。別段の定めがない限り、アルケニル基は２〜１２個の炭素原子を含む。特定の実施形態において、アルケニル基は２〜８個の炭素原子を含む。特定の実施形態において、アルケニル基は２〜６個の炭素原子を含む。一部の実施形態において、アルケニル基は２〜５個の炭素原子を含み、一部の実施形態において、アルケニル基は２〜４個の炭素原子を含み、また他の実施形態において、アルケニル基は２〜３個の炭素原子を含み、また他の実施形態において、アルケニル基は２個の炭素原子を含む。アルケニル基には、例えば、エテニル、プロペニル、ブテニル、１−メチル−２−ブテン−１−イルなどがある。
【００２４】
「アルキニル」という用語は、本明細書において使用する際、少なくとも１つの炭素−炭素三重結合を有する直鎖または分岐鎖の脂肪族部分から、単一の水素原子の除去によって誘導された、一価の基を指す。別段の定めがない限り、アルキニル基は２〜１２個の炭素原子を含む。特定の実施形態において、アルキニル基は２〜８個の炭素原子を含む。特定の実施形態において、アルキニル基は２〜６個の炭素原子を含む。一部の実施形態において、アルキニル基は２〜５個の炭素原子を含み、一部の実施形態において、アルキニル基は２〜４個の炭素原子を含み、また他の実施形態において、アルキニル基は２〜３個の炭素原子を含み、また他の実施形態において、アルキニル基は２個の炭素原子を含む。代表的なアルキニル基には、エチニル、２−プロピニル（プロパルギル）、１−プロピニルなどが含まれるが、これらに限定されない。
【００２５】
単独で、または「アラルキル」、「アラリファティック」、「アラルコキシ」、または「アリールオキシアルキル」などのより大きい部分の一部として使用される「アリール」という用語は、合計５〜２０環員を有する単環式および多環式の環系を指し、この系中の少なくとも１つの環は芳香族であり、またこの系中の各環は、３〜１２環員を含む。「アリール」という用語は、「アリール環」という用語と互換的に使用してもよい。本発明の特定の実施形態において、「アリール」は、１つ以上の置換基を担持してもよい、フェニル、ビフェニル、ナフチル、アントラシルなどを含むが、これらに限定されない芳香族環系を指す。また、「アリール」という用語の範囲には、本明細書において使用される際、芳香族環が１つ以上の追加の環に縮合している基、例えばベンゾフラニル、インダニル、フタルイミジル、ナフチミジル（ｎａｐｈｔｈｉｍｉｄｙｌ）、フェナントリイジニル（ｐｈｅｎａｎｔｒｉｉｄｉｎｙｌ）、またはテトラヒドロナフチルなどが含まれる。
【００２６】
単独で、または例えば「ヘテロアラルキル」もしくは「ヘテロアルアルコキシ」など、より大きな部分の一部として使用される、「ヘテロアリール」および「ｈｅｔｅｒｏａｒ−」という用語は、５〜１４個の環原子、好ましくは５個、６個、または９個の環原子を有し、環状アレイで共有される６、１０、または１４πの電子を有し、炭素原子に加えて、１〜５個のヘテロ原子を有する基を指す。「ヘテロ原子」という用語は、窒素、酸素、または硫黄を指し、窒素または硫黄の任意の酸化形態、および塩基性窒素の任意の四級化形態を含む。ヘテロアリール基には、限定するものではないが、チエニル、フラニル、ピロリル、イミダゾリル、ピラゾリル、トリアゾリル、テトラゾリル、オキサゾリル、イソキサゾリル、オキサジアゾリル、チアゾリル、イソチアゾリル、チアジアゾリル、ピリジル、ピリダジニル、ピリミジニル、ピラジニル、インドリジニル、プリニル、ナフチリジニル、ベンゾフラニル、およびプテリジニルが含まれる。「ヘテロアリール」および「ｈｅｔｅｒｏａｒ−」という用語はまた、本明細書において使用する際、芳香族複素環が、１つ以上のアリール環、脂環式環、またはヘテロシクリル環に縮合している基も含み、このときラジカルまたは結合点は、芳香族複素環上にある。非限定的な例には、インドリル、イソインドリル、ベンゾチエニル、ベンゾフラニル、ジベンゾフラニル、インダゾリル、ベンズイミダゾリル、ベンズチアゾリル、キノリル、イソキノリル、シノリニル、フタラジニル、キナゾリニル、キノキサリニル、４Ｈ−キノリジニル、カルバゾリル、アクリジニル、フェナジニル、フェノチアジニル、フェノキサジニル、テトラヒドロキノリニル、テトラヒドロイソキノリニル、およびピリド［２，３−ｂ］−１，４−オキサジン−３（４Ｈ）−オンがある。ヘテロアリール基は、単環式または二環式であってもよい。「ヘテロアリール」という用語は、「ヘテロアリール環」、「ヘテロアリール基」、または「ヘテロ芳香族」という用語と互換的に使用することができ、これらの用語のいずれも、場合により置換される環を含む。「ヘテロアラルキル」という用語は、ヘテロアリールで置換されたアルキル基を指し、このときアルキル部分およびヘテロアリール部分は独立して、場合により置換される。
【００２７】
本明細書において使用する際、「複素環」、「ヘテロシクリル」、「複素環式ラジカル」、および「複素環式環」という用語は、互換的に使用され、飽和もしくは部分的に不飽和のいずれかであり、炭素原子に加えて、１つ以上の、好ましくは、上で定義されるように１〜４個のヘテロ原子を有する、安定した５〜７員の単環式または７〜１４員の多環式複素環式部分を指す。複素環の環原子に関して使用される場合、「窒素」という用語は、置換された窒素を含む。一例として、酸素、硫黄、もしくは窒素から選択される０〜３個のヘテロ原子を有する、飽和または部分的に不飽和の環において、窒素は、Ｎ（３，４−ジヒドロ−２Ｈ−ピロリルの場合のように）、ＮＨ（ピロリジニルの場合のように）、または＋ＮＲ（Ｎ置換されたピロリジニルの場合のように）であってもよい。
【００２８】
複素環式環は、任意のヘテロ原子または炭素原子でそのペンダント基に結合して安定した構造をもたらすことができ、いずれの環原子も場合により置換されてよい。かかる飽和または部分的に不飽和の複素環式ラジカルの例としては、限定するものではないが、テトラヒドロフラニル、テトラヒドロチエニル、ピロリジニル、ピロリドニル、ピペリジニル、ピロリニル、テトラヒドロキノリニル、テトラヒドロイソキノリニル、デカヒドロキノリニル、オキサゾリジニル、ピペラジニル、ジオキサニル、ジオキソラニル、ジアゼピニル、オキサゼピニル、チアゼピニル、モルホリニル、およびキヌクリジニルがある。「複素環」、「ヘテロシクリル」、「ヘテロシクリル環」、「複素環式基」、「複素環式部分」、および「複素環式ラジカル」という用語は、本明細書において互換的に使用され、インドリニル、３Ｈ−インドリル、クロマニル、フェナントリジニル、もしくはテトラヒドロキノリニルなど、ヘテロシクリル環が１つ以上のアリール環、ヘテロアリール環、または脂環式環に縮合している基を含み、このときラジカルまたは結合点は、ヘテロシクリル環上にある。ヘテロシクリル基は、単環式または二環式であってもよい。「ヘテロシクリルアルキル」という用語は、ヘテロシクリルで置換されたアルキル基を指し、このときアルキル部分およびヘテロシクリル部分は独立して、場合により置換される。
【００２９】
本明細書において使用する際、「部分的に不飽和」という用語は、少なくとも１つの二重または三重結合を含む環部分を指す。「部分的に不飽和」という用語は、複数の不飽和の部位を有する環を包含することが意図されるが、本明細書において定義される、アリール部分またはヘテロアリール部分を含むことは意図されない。
【００３０】
本明細書に記載のように、本発明の化合物は、「場合により置換された」部分を含有してもよい。一般的に、「置換された」という用語は、「場合により」という用語が先行するかどうかにかかわらず、指定された部分の１つ以上の水素が、好適な置換基で置換されていることを意味する。別段の指示がない限り、「場合により置換された」基は、その基の置換可能な位置それぞれに好適な置換基を有してもよく、任意の所与の構造における複数の位置を指定された群から選択される複数の置換基で置換してもよい場合、置換基は、位置ごとに同じであっても、または異なってもよい。本発明によって想定される置換基の組み合わせは、安定した、または化学的に実現可能な化合物の形成をもたらすものが好ましい。「安定した」という用語は、本明細書において使用する際、それらの生成、検出、また一部の実施形態においては、それらの回収、精製、および本明細書において開示される目的の１つ以上での使用を可能にする条件に供したときに、実質的に変化しない化合物を指す。
【００３１】
「場合により置換された」基の置換可能な炭素原子上の好適な一価の置換基は、独立して、ハロゲン；−（ＣＨ２）０−４Ｒ○；−（ＣＨ２）０−４ＯＲ○；−Ｏ−（ＣＨ２）０−４Ｃ（Ｏ）ＯＲ○；−（ＣＨ２）０−４ＣＨ（ＯＲ○）２；−（ＣＨ２）０−４ＳＲ○；Ｒ○で置換されていてもよい−（ＣＨ２）０−４Ｐｈ；Ｒ○で置換されていてもよい−（ＣＨ２）０−４Ｏ（ＣＨ２）０−１Ｐｈ；Ｒ○で置換されていてもよい−ＣＨ＝ＣＨＰｈ；−ＮＯ２；−ＣＮ；−Ｎ３；−（ＣＨ２）０−４Ｎ（Ｒ○）２；−（ＣＨ２）０−４Ｎ（Ｒ○）Ｃ（Ｏ）Ｒ○；−Ｎ（Ｒ○）Ｃ（Ｓ）Ｒ○；−（ＣＨ２）０−４Ｎ（Ｒ○）Ｃ（Ｏ）ＮＲ○２；−Ｎ（Ｒ○）Ｃ（Ｓ）ＮＲ○２；−（ＣＨ２）０−４Ｎ（Ｒ○）Ｃ（Ｏ）ＯＲ○；−Ｎ（Ｒ○）Ｎ（Ｒ○）Ｃ（Ｏ）Ｒ○；−Ｎ（Ｒ○）Ｎ（Ｒ○）Ｃ（Ｏ）ＮＲ○２；−Ｎ（Ｒ○）Ｎ（Ｒ○）Ｃ（Ｏ）ＯＲ○；−（ＣＨ２）０−４Ｃ（Ｏ）Ｒ○；−Ｃ（Ｓ）Ｒ○；−（ＣＨ２）０−４Ｃ（Ｏ）ＯＲ○；−（ＣＨ２）０−４Ｃ（Ｏ）Ｎ（Ｒ○）２；−（ＣＨ２）０−４Ｃ（Ｏ）ＳＲ○；−（ＣＨ２）０−４Ｃ（Ｏ）ＯＳｉＲ○３；−（ＣＨ２）０−４ＯＣ（Ｏ）Ｒ○；−ＯＣ（Ｏ）（ＣＨ２）０−４ＳＲ−、ＳＣ（Ｓ）ＳＲ○；−（ＣＨ２）０−４ＳＣ（Ｏ）Ｒ○；−（ＣＨ２）０−４Ｃ（Ｏ）ＮＲ○２；−Ｃ（Ｓ）ＮＲ○２；−Ｃ（Ｓ）ＳＲ○；−ＳＣ（Ｓ）ＳＲ○、−（ＣＨ２）０−４ＯＣ（Ｏ）ＮＲ○２；−Ｃ（Ｏ）Ｎ（ＯＲ○）Ｒ○；−Ｃ（Ｏ）Ｃ（Ｏ）Ｒ○；−Ｃ（Ｏ）ＣＨ２Ｃ（Ｏ）Ｒ○；−Ｃ（ＮＯＲ○）Ｒ○；−（ＣＨ２）０−４ＳＳＲ○；−（ＣＨ２）０−４Ｓ（Ｏ）２Ｒ○；−（ＣＨ２）０−４Ｓ（Ｏ）２ＯＲ○；−（ＣＨ２）０−４ＯＳ（Ｏ）２Ｒ○；−Ｓ（Ｏ）２ＮＲ○２；−（ＣＨ２）０−４Ｓ（Ｏ）Ｒ○；−Ｎ（Ｒ○）Ｓ（Ｏ）２ＮＲ○２；−Ｎ（Ｒ○）Ｓ（Ｏ）２Ｒ○；−Ｎ（ＯＲ○）Ｒ○；−Ｃ（ＮＨ）ＮＲ○２；−Ｐ（Ｏ）２Ｒ○；−Ｐ（Ｏ）Ｒ○２；−ＯＰ（Ｏ）Ｒ○２；−ＯＰ（Ｏ）（ＯＲ○）２；ＳｉＲ○３；−（Ｃ１−４直鎖状もしくは分岐状アルキレン）Ｏ−Ｎ（Ｒ○）２；または−（Ｃ１−４直鎖状もしくは分岐状アルキレン）Ｃ（Ｏ）Ｏ−Ｎ（Ｒ○）２であり、各Ｒ○は、以下で定義されるように置換されてもよく、独立して、水素、Ｃ１−８脂肪族、−ＣＨ２Ｐｈ、−Ｏ（ＣＨ２）０−１Ｐｈ、または窒素、酸素、もしくは硫黄から独立して選択される０〜４個のヘテロ原子を有する５〜６員の飽和環、部分不飽和環、もしくはアリール環であるか、あるいは上記の定義にかかわらず、Ｒ○の２つの独立した出現は、それらの介在する原子（複数を含む）と一緒になって、以下で定義されるように置換されてもよい、窒素、酸素、もしくは硫黄から独立して選択される０〜４個のヘテロ原子を有する、３〜１２員の飽和、部分的に不飽和、またはアリールの単環式もしくは多環式環を形成する。
【００３２】
Ｒ○（またはＲ○の２つの独立した出現とそれらの介在する原子が一緒になって形成される環）上の好適な一価の置換基は、独立して、ハロゲン、−（ＣＨ２）０−２Ｒ●、−（ｈａｌｏＲ●）、−（ＣＨ２）０−２ＯＨ、−（ＣＨ２）０−２ＯＲ●、−（ＣＨ２）０−２ＣＨ（ＯＲ●）２；−Ｏ（ｈａｌｏＲ●）、−ＣＮ、−Ｎ３、−（ＣＨ２）０−２Ｃ（Ｏ）Ｒ●、−（ＣＨ２）０−２Ｃ（Ｏ）ＯＨ、−（ＣＨ２）０−２Ｃ（Ｏ）ＯＲ●、−（ＣＨ２）０−４Ｃ（Ｏ）Ｎ（Ｒ○）２；−（ＣＨ２）０−２ＳＲ●、−（ＣＨ２）０−２ＳＨ、−（ＣＨ２）０−２ＮＨ２、−（ＣＨ２）０−２ＮＨＲ●、−（ＣＨ２）０−２ＮＲ●２、−ＮＯ２、−ＳｉＲ●３、−ＯＳｉＲ●３、−Ｃ（Ｏ）ＳＲ●、−（Ｃ１−４直鎖状もしくは分岐状アルキレン）Ｃ（Ｏ）ＯＲ●、または−ＳＳＲ●であり、各Ｒ●は、非置換であるか、または「ハロ」が先行する場合には１つ以上のハロゲンでのみ置換され、独立して、Ｃ１−４脂肪族、−ＣＨ２Ｐｈ、−Ｏ（ＣＨ２）０−１Ｐｈ、または窒素、酸素、もしくは硫黄から独立して選択される０〜４個のヘテロ原子を有する、５〜６員の飽和環、部分不飽和環、もしくはアリール環から選択される。Ｒ○の飽和炭素原子上の好適な二価の置換基には、＝Ｏおよび＝Ｓが含まれる。
【００３３】
「場合により置換された」基の飽和炭素原子上の好適な二価の置換基としては、＝Ｏ、＝Ｓ、＝ＮＮＲ＊２、＝ＮＮＨＣ（Ｏ）Ｒ＊、＝ＮＮＨＣ（Ｏ）ＯＲ＊、＝ＮＮＨＳ（Ｏ）２Ｒ＊、＝ＮＲ＊、＝ＮＯＲ＊、−Ｏ（Ｃ（Ｒ＊２））２−３Ｏ−、または−Ｓ（Ｃ（Ｒ＊２））２−３Ｓ−が挙げられ、Ｒ＊の各独立した出現は、水素、以下で定義されるように置換されてもよいＣ１−６脂肪族、または窒素、酸素、もしくは硫黄から独立して選択される０〜４個のヘテロ原子を有する、非置換の５〜６員の飽和環、部分不飽和環、もしくはアリール環から選択される。「場合により置換された」基の隣接する置換可能な炭素に結合する好適な二価の置換基としては、−Ｏ（ＣＲ＊２）２−３Ｏ−が挙げられ、Ｒ＊の各独立した出現は、水素、以下で定義されるように置換されてもよいＣ１−６脂肪族、または窒素、酸素、もしくは硫黄から独立して選択される０〜４個のヘテロ原子を有する、非置換の５〜６員の飽和環、部分不飽和環、もしくはアリール環から選択される。
【００３４】
Ｒ＊の脂肪族基上の好適な置換基としては、ハロゲン、−Ｒ●、−（ハロＲ●）、−ＯＨ、−ＯＲ●、−Ｏ（ハロＲ●）、−ＣＮ、−Ｃ（Ｏ）ＯＨ、−Ｃ（Ｏ）ＯＲ●、−ＮＨ２、−ＮＨＲ●、−ＮＲ●２、または−ＮＯ２が挙げられ、各Ｒ●は非置換であるか、または「ハロ」が先行する場合には１つ以上のハロゲンでのみ置換され、独立して、Ｃ１−４脂肪族、−ＣＨ２Ｐｈ、−Ｏ（ＣＨ２）０−１Ｐｈ、または窒素、酸素、もしくは硫黄から独立して選択される０〜４個のヘテロ原子を有する、５〜６員の飽和環、部分不飽和環、もしくはアリール環である。
【００３５】
「場合により置換された」基の置換可能な窒素上の好適な置換基としては、−Ｒ†、−ＮＲ†２、−Ｃ（Ｏ）Ｒ†、−Ｃ（Ｏ）ＯＲ†、−Ｃ（Ｏ）Ｃ（Ｏ）Ｒ†、−Ｃ（Ｏ）ＣＨ２Ｃ（Ｏ）Ｒ†、−Ｓ（Ｏ）２Ｒ†、−Ｓ（Ｏ）２ＮＲ†２、−Ｃ（Ｓ）ＮＲ†２、−Ｃ（ＮＨ）ＮＲ†２、または−Ｎ（Ｒ†）Ｓ（Ｏ）２Ｒ†が挙げられ、各Ｒ†は、独立して、水素、以下で定義されるように置換されてもよいＣ１−６脂肪族、非置換の−ＯＰｈ、または窒素、酸素、もしくは硫黄から独立して選択される０〜４個のヘテロ原子を有する、非置換の５〜６員の飽和環、部分不飽和環、もしくはアリール環であるか、あるいは上記の定義にかかわらず、Ｒ†の２つの独立した出現は、それらの介在する原子（複数を含む）と一緒になって、窒素、酸素、もしくは硫黄から独立して選択される０〜４個のヘテロ原子を有する、非置換の３〜１２員の飽和、部分的に不飽和、もしくはアリールの単環式または二環式環を形成する。
【００３６】
Ｒ†の脂肪族基上の好適な置換基は、独立して、ハロゲン、−Ｒ●、−（ハロＲ●）、−ＯＨ、−ＯＲ●、−Ｏ（ハロＲ●）、−ＣＮ、−Ｃ（Ｏ）ＯＨ、−Ｃ（Ｏ）ＯＲ●、−ＮＨ２、−ＮＨＲ●、−ＮＲ●２、または−ＮＯ２であり、各Ｒ●は非置換であるか、または「ハロ」が先行する場合には１つ以上のハロゲンでのみ置換され、独立して、Ｃ１−４脂肪族、−ＣＨ２Ｐｈ、−Ｏ（ＣＨ２）０−１Ｐｈ、または窒素、酸素、もしくは硫黄から独立して選択される０〜４個のヘテロ原子を有する、５〜６員の飽和環、部分不飽和環、もしくはアリール環である。
【００３７】
本明細書において使用する際、「互変異性体」という用語は、水素原子の少なくとも１つのホルマール移動、および原子価の少なくとも１つの変更（例えば、単一結合から二重結合、三重結合から単一結合、または逆も同様）から得られる、２つ以上の相互転換可能な化合物を含む。互変異性体の正確な比率は、温度、溶媒、およびｐＨを含む、いくつかの要因に依存する。互変異性化（すなわち、互変異性対を提供する反応）は、酸または塩基により触媒されてよい。例示的な互変異性としては、ケト対エノール、アミド対イミド、ラクタム対ラクチム、エナミン対イミン、およびエナミン対（異なる）エナミン互変異性化が挙げられる。
【００３８】
本明細書において使用する際、「頭尾」または「ＨＴ」という用語は、ポリマー鎖中の隣接する繰り返し単位の位置化学を意味する。例えば、ポリ（プロピレンカーボネート）（ＰＰＣ）の文脈において、頭尾という用語は、以下に表される３つの位置化学的可能性に基づく。
【化２】
2014503018.tif 000003
頭尾比率（Ｈ：Ｔ）という用語は、すべての他の位置化学的可能性の合計に対する頭尾結合の割合を意味する。ポリマー構造の図に関して、モノマー単位の特定の位置化学的配向は、本明細書においてポリマー構造の表現に示され得るが、これは、ポリマー構造を図示される位置化学的配置に限定することを意図せず、図示されるもの、反対の位置化学、ランダム混合物、イソタクチック材料、シンジオタクチック材料、ラセミ材料、および／または鏡像異性体に富む材料、ならびに別段の定めがない限り、これらのいずれかの組み合わせを含む、すべての位置化学的配置を包含すると解釈される。
【００３９】
本明細書において使用する際、「アルコキシル化」という用語は、分子上の１つ以上の官能基が（通常、官能基はアルコール、アミン、またはカルボン酸であるが、厳密にこれらに限定されるものではない）、ヒドロキシ末端アルキル鎖にそれを追加したことを意味する。アルコキシル化された化合物は、単一のアルキル基を含み得るか、またはヒドロキシル末端ポリエーテルなどのオリゴマー部分であってよい。アルコキシル化材料は、官能基をエポキシドで処理することにより、親化合物から誘導され得る。
【発明を実施するための形態】
【００４０】
本発明は、エポキシ官能基を含有する脂肪族ポリカーボネート鎖を含むポリマー組成物を包含する。特定の実施形態において、脂肪族ポリカーボネート鎖は、求核剤によるエポキシド開環反応に関与することができる、エポキシ官能基を含む。
Ｉ）エポキシ末端基を有する脂肪族ポリカーボネート鎖
【００４１】
特定の実施形態において、本発明は、１つ以上の鎖末端においてエポキシ基を含む脂肪族ポリカーボネートポリマーを含有するポリマー組成物を包含する。特定の実施形態において、これらのエポキシ基は、脂肪族ポリカーボネート鎖上のヒドロキシル末端基を修飾することにより、後重合ステップにおいて導入される。
【００４２】
特定の実施形態において、少なくとも１つのヒドロキシル末端基を含有する脂肪族ポリカーボネート鎖が、エポキシド官能基：
【化３】
2014503018.tif 000004
を誘導する後重合反応において化学的に修飾される。
【００４３】
これは、スキーム１により表され、構造Ｉは、脂肪族ポリカーボネート鎖（各鎖は、複数のそのような末端を有し得る）の一部を表し、構造ＩＩは、エポキシド含有部分Ｙを有するＩの修飾された類似体を表し、式中、Ｒ１、Ｒ２、Ｒ３、およびＲ４は独立して、ポリマー鎖内での各発生時に、−Ｈ、フッ素、随意に置換されたＣ１−４０脂肪族基、および随意に置換されたＣ１−２０ヘテロ脂肪族基、および随意に置換されたアリール基からなる群から選択され、Ｒ１、Ｒ２、Ｒ３、およびＲ４のうちのいずれか２つ以上は随意に、介在する原子と一緒になって、１つ以上のヘテロ原子を随意に含有する１つ以上の随意に置換された環を形成してよい。
【００４４】
特定の実施形態において、構造ＩＩにおけるＹは、エポキシ置換されたアルキル基を表す。特定の実施形態において、そのような化合物は、式ＩＩａ：
【化４】
2014503018.tif 000005
を有し、式中、Ｒ１、Ｒ２、Ｒ３、およびＲ４は、上記に定義するとおりであり、
ＲａおよびＲｂは独立して、各発生時に、−Ｈ、ハロゲン、随意に置換されたＣ１−２０脂肪族基、随意に置換されたＣ１−２０ヘテロ脂肪族基、随意に置換されたアシルオキシ基、随意に置換されたアシル基、随意に置換されたアルコキシ基、随意に置換された炭素環式基、および随意に置換された複素環式基からなる群から選択され、いずれか２つ以上のＲａおよびＲｂ基は随意に、介在する原子と一緒になって、１つ以上のヘテロ原子を随意に含有する１つ以上の随意に置換された環を形成してよく、
Ｒｃは独立して、各発生時に、−Ｈ、随意に置換されたＣ１−２０脂肪族基、随意に置換されたＣ１−２０ヘテロ脂肪族基、随意に置換された炭素環式基、および随意に置換された複素環式基からなる群から選択され、いずれか２つ以上のＲｃ基は随意に、介在する原子と一緒になって、１つ以上のヘテロ原子を随意に含有する１つ以上の随意に置換された環を形成してよく、
ｑは、１以上１０以下である。
【００４５】
特定の実施形態において、式ＩＩａの化合物は、
【化５】
2014503018.tif 000006
からなる群から選択され、式中、Ｒ１、Ｒ２、Ｒ３、およびＲ４は、上記に定義し、また本明細書においてクラスおよびサブクラスとして記載するとおりである。
【００４６】
特定の実施形態において、本発明のポリマー組成物は、１つ以上の部分ＩＩａ−１：
【化６】
2014503018.tif 000007
を含有する脂肪族ポリカーボネート鎖を含み、式中、Ｒ１、Ｒ２、Ｒ３、およびＲ４は、上記に定義し、また本明細書においてクラスおよびサブクラスとして記載するとおりである。
【００４７】
特定の実施形態において、本発明のポリマー組成物は、１つ以上の部分ＩＩａ−２：
【化７】
2014503018.tif 000008
を含有する脂肪族ポリカーボネート鎖を含み、式中、Ｒ３は、上記に定義し、また本明細書においてクラスおよびサブクラスとして記載するとおりである。
【００４８】
特定の実施形態において、本発明のポリマー組成物は、１つ以上の部分ＩＩａ−３：
【化８】
2014503018.tif 000009
を含有する脂肪族ポリカーボネート鎖を含み、式中、Ｒ１、Ｒ２、Ｒ３、およびＲ４は、上記に定義し、また本明細書においてクラスおよびサブクラスとして記載するとおりである。
【００４９】
特定の実施形態において、本発明のポリマー組成物は、１つ以上の部分ＩＩａ−４：
【化９】
2014503018.tif 000010
を含有する脂肪族ポリカーボネート鎖を含み、式中、Ｒ３は、上記に定義し、また本明細書においてクラスおよびサブクラスとして記載するとおりである。
【００５０】
他の実施形態において、構造ＩＩ中のＹは、カルバメート基を含む。特定の実施形態において、そのようなカルバメートは、式ＩＩｂ：
【化１０】
2014503018.tif 000011
を有し、式中、Ｒ１、Ｒ２、Ｒ３、Ｒ４およびＲｂは、上記に定義し、また本明細書においてクラスおよびサブクラスとして記載するとおりであり、
ｐは、１以上１２以下であり、
Ｒａ′は独立して、１つ以上の随意に存在する置換基を表し、存在する場合には、ハロゲン、随意に置換されたＣ１−２０脂肪族基、随意に置換されたＣ１−２０ヘテロ脂肪族基、随意に置換された炭素環式基、および随意に置換された複素環式基からなる群からそれぞれ選択され、複数のＲａ′が存在する場合には、それらの２つ以上が随意に、介在する原子と一緒になって、１つ以上のヘテロ原子を随意に含有する１つ以上の随意に置換された環を形成し得る。
【００５１】
特定の実施形態において、式ＩＩｂのカルバメート誘導体は、
【化１１】
2014503018.tif 000012
からなる群から選択され、式中、Ｒ１、Ｒ２、Ｒ３、Ｒ４およびＲｙは、上記に定義し、また本明細書においてクラスおよびサブクラスとして記載するとおりである。
【００５２】
脂肪族ポリカーボネート鎖が構造ＩＩの１つ以上の断片を含有する、特定の実施形態において、各ポリマー鎖は、平均で少なくとも２つのそのような断片を含有する。特定の実施形態において、そのようなポリマーは、構造Ｐ１：
【化１２】
2014503018.tif 000013
を有し、式中、Ｒ１、Ｒ２、Ｒ３、Ｒ４およびＹは、上記に定義し、また本明細書においてクラスおよびサブクラスとして記載するとおりであり、
【数１】
2014503018.tif 000014
は、多価部分であり、
ｎは独立して、各発生時に、２〜１０００であり、
ｘおよびｙは、それぞれ独立して０〜６であり、ｘおよびｙの合計は、２以上６以下である。
【００５３】
特定の実施形態において、そのようなポリカーボネート鎖は、本明細書において上記に定義するとおり、それぞれ−Ｙ基で終結する２つの末端を有する。特定の実施形態において、これらの−Ｙ基は、各発生時に同じであり、ポリカーボネート鎖のヒドロキシ末端基上
【００５４】
特定の実施形態において、脂肪族ポリカーボネート鎖に埋め込まれた多価部分
【数１】
2014503018.tif 000015
は、エポキシド／ＣＯ２共重合が起こり得る２つ以上の部位を有する多官能性連鎖移動剤から誘導される。特定の実施形態において、多価部分
【数１】
2014503018.tif 000016
は、炭素、窒素、リン、硫黄、およびホウ素からなる群から選択される１つ以上の原子を含む。特定の実施形態において、
【数１】
2014503018.tif 000017
は、１つ以上の炭素原子を含む。特定の実施形態において、
【数１】
2014503018.tif 000018
は、リン原子を含む。特定の実施形態において、
【数１】
2014503018.tif 000019
は、ポリマー鎖を含む。
【００５５】
特定の実施形態において、
【数１】
2014503018.tif 000020
は、その全体が、参照により本明細書に援用される、公開されたＰＣＴ出願第ＷＯ２０１０／０２８３６２号において例示されるとおり、多官能性連鎖移動剤のいずれかから誘導される。
【００５６】
特定の実施形態において、多官能性連鎖移動剤は、式：
【化１３】
2014503018.tif 000021
を有し、式中、
【数１】
2014503018.tif 000022
、ｘ、およびｙは、上記に定義し、また本明細書においてクラスおよびサブクラスとして記載するとおりである。
【００５７】
特定の実施形態において、本発明のポリマー組成物中の脂肪族ポリカーボネート鎖は、スキーム２に示されるとおり、そのような多官能性連鎖移動剤の存在下で、二酸化炭素との１つ以上のエポキシドの共重合から誘導される。
【化１４】
2014503018.tif 000023
【００５８】
特定の実施形態において、本発明のポリマー組成物中の脂肪族ポリカーボネート鎖は、構造Ｐ２：
【化１５】
2014503018.tif 000024
を有する鎖を含み、式中、Ｒ１、Ｒ２、Ｒ３、Ｒ４、Ｙ、
【数１】
2014503018.tif 000025
、およびｎは、上記に定義し、また本明細書においてクラスおよびサブクラスとして記載するとおりである。
【００５９】
脂肪族ポリカーボネート鎖が構造Ｐ２を有する、特定の実施形態において、部分
【数１】
2014503018.tif 000026
は、二価アルコールから誘導される。そのような場合、部分
【数１】
2014503018.tif 000027
は、二価アルコールの炭素含有骨格を表すが、
【数１】
2014503018.tif 000028
に隣接する２つの酸素原子は、ジオールの−ＯＨ基から誘導される。例えば、二価アルコールがエチレングリコールから誘導された場合、次に
【数１】
2014503018.tif 000029
は−ＣＨ２ＣＨ２−であり、Ｐ２は、以下の構造：
【化１６】
2014503018.tif 000030
を有する。
【００６０】
【数１】
2014503018.tif 000031
が二価アルコールから誘導される、特定の実施形態において、二価アルコールは、Ｃ２−４０ジオールを含む。特定の実施形態において、二価アルコールは、１，２−エタンジオール、１，２−プロパンジオール、１，３−プロパンジオール、１，２−ブタンジオール、１，３−ブタンジオール、１，４−ブタンジオール、１，５−ペンタンジオール、２，２−ジメチルプロパン−１，３−ジオール、２−ブチル−２−エチルプロパン−１，３−ジオール、１，５−ヘキサンジオール、１，６−ヘキサンジオール、１，８−オクタンジオール、１，１０−デカンジオール、１，１２−ドデカンジオール、２，２，４，４−テトラメチルシクロブタン−１，３−ジオール、１，３−シクロペンタンジオール、１，２−シクロヘキサンジオール、１，３−シクロヘキサンジオール、１，４−シクロヘキサンジオール、１，２−シクロヘキサンジメタノール、１，３−シクロヘキサンジメタノール、１，４−シクロヘキサンジメタノール、１，４−シクロヘキサンジエタノール、イソソルビド、グリセロールモノエステル、グリセロールモノエーテル、トリメチロールプロパンモノエステル、トリメチロールプロパンモノエーテル、ペンタエリスリトールジエステル、ペンタエリスリトールジエーテル、およびこれらのいずれかのアルコキシ化誘導体からなる群から選択される。
【００６１】
【数１】
2014503018.tif 000032
が二価アルコールから誘導される、特定の実施形態において、二価アルコールは、ジエチレングリコール、トリエチレングリコール、テトラエチレングリコール、高級ポリ（エチレングリコール）、例えば、２２０〜約２０００ｇ／ｍｏｌの数平均分子量を有するもの、ジプロピレングリコール、トリプロピレングリコール、および高級ポリ（プロピレングリコール）、例えば、２３４〜約２０００ｇ／ｍｏｌの数平均分子量を有するものからなる群から選択される。
【００６２】
【数１】
2014503018.tif 000033
が二価アルコールから誘導される、特定の実施形態において、二価アルコールは、二酸、ジオール、またはヒドロキシ酸からなる群から選択される化合物のアルコキシ化誘導体を含む。特定の実施形態において、アルコキシ化誘導体は、エトキシ化またはプロポキシ化された化合物を含む。
【００６３】
【数１】
2014503018.tif 000034
が二価アルコールから誘導される、特定の実施形態において、二価アルコールは、ポリマージオールを含む。特定の実施形態において、ポリマージオールは、ポリエーテル、ポリエステル、ヒドロキシ末端ポリオレフィン、ポリエーテル−コポリエステル、ポリエーテルポリカーボネート、ポリカーボネート−コポリエステル、およびそれらのいずれかのアルコキシ化類似体からなる群から選択される。特定の実施形態において、ポリマージオールは、約２０００ｇ／ｍｏｌ未満の平均分子量を有する。
【００６４】
特定の実施形態において、
【数１】
2014503018.tif 000035
は、２個を超えるヒドロキシ基を有する多価アルコールから誘導される。特定の実施形態において、本発明のポリマー組成物中の脂肪族ポリカーボネート鎖は、部分
【数１】
2014503018.tif 000036
がトリオールから誘導される、脂肪族ポリカーボネート鎖を含む。特定の実施形態において、そのような脂肪族ポリカーボネート鎖は、構造Ｐ３：
【化１７】
2014503018.tif 000037
を有し、式中、Ｒ１、Ｒ２、Ｒ３、Ｒ４、Ｙ、
【数１】
2014503018.tif 000038
、およびｎは、上記に定義し、また本明細書においてクラスおよびサブクラスとして記載するとおりである。
【００６５】
【数１】
2014503018.tif 000039
がトリオールから誘導される、特定の実施形態において、トリオールは、グリセロール、１，２，４−ブタントリオール、２−（ヒドロキシメチル）−１，３−プロパンジオール；ヘキサントリオール、トリメチロールプロパン、トリメチロールエタン、トリメチロールヘキサン、１，４−シクロヘキサントリメタノール、ペンタエリスリトールモノエステル、ペンタエリスリトールモノエーテル、およびこれらのいずれかのアルコキシ化類似体からなる群から選択される。特定の実施形態において、アルコキシ化誘導体は、エトキシ化またはプロポキシ化された化合物を含む。
【００６６】
特定の実施形態において、
【数１】
2014503018.tif 000040
は、三官能性カルボン酸または三官能性ヒドロキシ酸のアルコキシ化誘導体から誘導される。特定の実施形態において、アルコキシ化ポリマー誘導体は、エトキシ化またはプロポキシ化された化合物を含む。
【００６７】
【数１】
2014503018.tif 000041
がポリマートリオールから誘導される、特定の実施形態において、ポリマートリオールは、ポリエーテル、ポリエステル、ヒドロキシ末端ポリオレフィン、ポリエーテル−コポリエステル、ポリエーテルポリカーボネート、ポリカーボネート−コポリエステル、およびそれらのうちのいずれかのアルコキシ化類似体からなる群から選択される。特定の実施形態において、アルコキシ化ポリマートリオールは、エトキシ化またはプロポキシ化された化合物を含む。
【００６８】
特定の実施形態において、
【数１】
2014503018.tif 000042
は、４つのヒドロキシ基を有する多価アルコールから誘導される。特定の実施形態において、本発明のポリマー組成物中の脂肪族ポリカーボネート鎖は、部分
【数１】
2014503018.tif 000043
がテトラオールから誘導される、脂肪族ポリカーボネート鎖を含む。特定の実施形態において、本発明のポリマー組成物中の脂肪族ポリカーボネート鎖は、構造Ｐ４：
【化１８】
2014503018.tif 000044
を有する鎖を含み、式中、Ｒ１、Ｒ２、Ｒ３、Ｒ４、Ｙ、
【数１】
2014503018.tif 000045
、およびｎは、上記に定義し、また本明細書においてクラスおよびサブクラスとして記載するとおりである。
【００６９】
特定の実施形態において、
【数１】
2014503018.tif 000046
は、４個を超えるヒドロキシ基を有する多価アルコールから誘導される。特定の実施形態において、
【数１】
2014503018.tif 000047
は、６個のヒドロキシ基を有する多価アルコールから誘導される。特定の実施形態において、多価アルコールは、ジペンタエリスリトールまたはそのアルコキシ化類似体である。特定の実施形態において、本発明のポリマー組成物中の脂肪族ポリカーボネート鎖は、構造Ｐ５：
【化１９】
2014503018.tif 000048
を有する鎖を含み、式中、Ｒ１、Ｒ２、Ｒ３、Ｒ４、Ｙ、
【数１】
2014503018.tif 000049
、およびｎは、上記に定義し、また本明細書においてクラスおよびサブクラスとして記載するとおりである。
【００７０】
特定の実施形態において、本発明の脂肪族ポリカーボネートは、高級機能性鎖（例えば、式Ｐ３〜Ｐ５の１つ以上のポリカーボネート）とともに、二官能性鎖（例えば、式Ｐ２のポリカーボネート）の組み合わせを含む。
【００７１】
特定の実施形態において、
【数１】
2014503018.tif 000050
は、ヒドロキシ酸から誘導される。特定の実施形態において、本発明のポリマー組成物中の脂肪族ポリカーボネート鎖は、構造Ｐ６：
【化２０】
2014503018.tif 000051
を有する鎖を含み、式中、Ｒ１、Ｒ２、Ｒ３、Ｒ４、Ｙ、
【数１】
2014503018.tif 000052
、およびｎは、上記に定義し、また本明細書においてクラスおよびサブクラスとして記載するとおりである。
【００７２】
そのような場合、
【数１】
2014503018.tif 000053
は、ヒドロキシ酸の炭素含有骨格を表すが、
【数１】
2014503018.tif 000054
に隣接するエステルおよびカーボネート結合は、−ＣＯ２Ｈ基およびヒドロキシ酸のヒドロキシ基から誘導される。例えば、
【数１】
2014503018.tif 000055
が３−ヒドロキシプロパノン酸から誘導された場合、次に
【数１】
2014503018.tif 000056
は、−ＣＨ２ＣＨ２−であり、Ｐ６は、以下の構造：
【化２１】
2014503018.tif 000057
を有し、式中、Ｒ１、Ｒ２、Ｒ３、Ｒ４、Ｙ、およびｎは、上記に定義し、また本明細書においてクラスおよびサブクラスとして記載するとおりである。
【００７３】
特定の実施形態において、
【数１】
2014503018.tif 000058
は、随意に置換されたＣ２−４０ヒドロキシ酸から誘導される。特定の実施形態において、
【数１】
2014503018.tif 000059
は、ポリエステルから誘導される。特定の実施形態において、そのようなポリエステルは、約２０００ｇ／ｍｏｌ未満の分子量を有する。
【００７４】
特定の実施形態において、ヒドロキシ酸は、α−ヒドロキシ酸である。特定の実施形態において、ヒドロキシ酸は、グリコール酸、ＤＬ−乳酸、Ｄ−乳酸、Ｌ−乳酸、クエン酸、およびマンデル酸からなる群から選択される。
【００７５】
特定の実施形態において、ヒドロキシ酸は、β−ヒドロキシ酸である。特定の実施形態において、ヒドロキシ酸は、３−ヒドロキシプロピオン酸、ＤＬ３−ヒドロキシブチル酸、Ｄ−３ヒドロキシブチル酸、Ｌ３−ヒドロキシブチル酸、ＤＬ−３−ヒドロキシ吉草酸、Ｄ−３−ヒドロキシ吉草酸、Ｌ−３−ヒドロキシ吉草酸、サリチル酸、およびサリチル酸の誘導体からなる群から選択される。
【００７６】
特定の実施形態において、ヒドロキシ酸は、α−ωヒドロキシ酸である。特定の実施形態において、ヒドロキシ酸は、随意に置換されたＣ３−２０脂肪族α−ωヒドロキシ酸およびオリゴマーエステルからなる群から選択される。
【００７７】
特定の実施形態において、
【数１】
2014503018.tif 000060
は、
【化２２】
2014503018.tif 000061
からなる群から選択されるヒドロキシ酸から誘導される。
【００７８】
特定の実施形態において、
【数１】
2014503018.tif 000062
は、ポリカルボン酸から誘導される。特定の実施形態において、本発明のポリマー組成物中の脂肪族ポリカーボネート鎖は、構造Ｐ７：
【化２３】
2014503018.tif 000063
を有する鎖を含み、式中、Ｒ１、Ｒ２、Ｒ３、Ｒ４、Ｙ、
【数１】
2014503018.tif 000064
、およびｎは、上記に定義し、また本明細書においてクラスおよびサブクラスとして記載するとおりであり、ｙ′は１以上５以下である。
【００７９】
脂肪族ポリカーボネート鎖が構造Ｐ７を有する実施形態において、
【数１】
2014503018.tif 000065
は、ポリカルボン酸の炭素含有骨格（またはオキサル酸の場合は結合）を表すが、
【数１】
2014503018.tif 000066
に隣接するエステル基は、ポリカルボン酸の−ＣＯ２Ｈ基から誘導される。例えば、
【数１】
2014503018.tif 000067
がコハク酸（ＨＯ２ＣＣＨ２ＣＨ２ＣＯ２Ｈ）から誘導された場合、次に
【数１】
2014503018.tif 000068
は、−ＣＨ２ＣＨ２−であり、Ｐ７は、以下の構造：
【化２４】
2014503018.tif 000069
を有し、式中、Ｒ１、Ｒ２、Ｒ３、Ｒ４、Ｙ、およびｎは、上記に定義するとおりである。
【００８０】
特定の実施形態において、
【数１】
2014503018.tif 000070
は、ジカルボン酸から誘導される。特定の実施形態において、本発明のポリマー組成物中の脂肪族ポリカーボネート鎖は、構造Ｐ８：
【化２５】
2014503018.tif 000071
を有する鎖を含み、式中、Ｒ１、Ｒ２、Ｒ３、Ｒ４、Ｙ、
【数１】
2014503018.tif 000072
、およびｎは、上記に定義するとおりである。
【００８１】
特定の実施形態において、
【数１】
2014503018.tif 000073
は、フタル酸、イソフタル酸、テレフタル酸、マレイン酸、コハク酸、マロン酸、グルタル酸、アジピン酸、ピメリン酸、スベリン酸、およびアゼライン酸からなる群から選択されるジカルボン酸から誘導される。
【００８２】
特定の実施形態において、
【数１】
2014503018.tif 000074
は、
【化２６】
2014503018.tif 000075
からなる群から選択されるジカルボン酸から誘導される。
【００８３】
特定の実施形態において、
【数１】
2014503018.tif 000076
は、リン含有分子から誘導される。特定の実施形態において、
【数１】
2014503018.tif 000077
は、式−Ｐ（Ｏ）（ＯＲ）ｋ−を有し、各Ｒは独立して、随意に置換されたＣ１−２０脂肪族基または随意に置換されたアリール基であり、ｋは、０、１、または２である。特定の実施形態において、
【数１】
2014503018.tif 000078
は、
【化２７】
2014503018.tif 000079
からなる群から選択されるリン含有分子から誘導される。
【００８４】
特定の実施形態において、
【数１】
2014503018.tif 000080
は、式−Ｐ（Ｏ）（Ｒ）−を有し、Ｒは、随意に置換されたＣ１−２０脂肪族基または随意に置換されたアリール基であり、ｋは、０、１、または２である。特定の実施形態において、
【数１】
2014503018.tif 000081
は、
【化２８】
2014503018.tif 000082
からなる群から選択されるリン含有分子から誘導され、Ｒｄは、上記に定義するとおりである。
【００８５】
特定の実施形態において、式Ｐ１〜Ｐ８のいずれかの脂肪族ポリカーボネート鎖において、ポリマー鎖末端の大部分は、−Ｙ基を含む。特定の実施形態において、構造Ｐ１〜Ｐ８のいずれかの脂肪族ポリカーボネート鎖において、ポリマー鎖末端の大部分は、エポキシド開環反応に関与することができる−Ｙ基を含む。特定の実施形態において、ポリマー鎖末端の少なくとも７５％は、エポキシド開環反応に関与することができる−Ｙ基を含む。特定の実施形態において、ポリマー鎖末端の少なくとも８０％は、エポキシド開環反応に関与することができる−Ｙ基を含む。特定の実施形態において、ポリマー鎖末端の少なくとも８５％は、エポキシド開環反応に関与することができる−Ｙ基を含む。特定の実施形態において、ポリマー鎖末端の少なくとも９０％は、エポキシド開環反応に関与することができる−Ｙ基を含む。特定の実施形態において、ポリマー鎖末端の少なくとも９５％は、エポキシド開環反応に関与することができる−Ｙ基を含む。
【００８６】
特定の実施形態において、上記構造中の部分
【化２８−２】
2014503018.tif 000083
は独立して、脂肪族ポリカーボネート鎖内での各発生時に、
【化２９】
2014503018.tif 000084
からなる群から選択され、式中、各Ｒｘは独立して、随意に置換された脂肪族、随意に置換されたヘテロ脂肪族、随意に置換されたアリール、および随意に置換されたヘテロアリールからなる群から選択される。
特定の実施形態において、上記構造中の部分
【化２９−２】
2014503018.tif 000085
は独立して、脂肪族ポリカーボネート鎖内での各発生時に、
【化３０】
2014503018.tif 000086
からなる群から選択され、式中、Ｒｘは、上記に定義するとおりである。
【００８７】
特定の実施形態において、脂肪族ポリカーボネート鎖は、二酸化炭素および１つのエポキシドのコポリマーを含む。特定の実施形態において、脂肪族ポリカーボネート鎖は、二酸化炭素およびプロピレンオキシドのコポリマーを含む。
【００８８】
特定の実施形態において、脂肪族ポリカーボネート鎖は、二酸化炭素およびエチレンオキシドのコポリマーを含む。
【００８９】
特定の実施形態において、脂肪族ポリカーボネート鎖は、二酸化炭素およびシクロヘキセンオキシドのコポリマーを含む。
【００９０】
特定の実施形態において、脂肪族ポリカーボネート鎖は、二酸化炭素およびシクロペンテンオキシドのコポリマーを含む。特定の実施形態において、脂肪族ポリカーボネート鎖は、二酸化炭素および３−ビニルシクロヘキセンオキシドのコポリマーを含む。
【００９１】
他の実施形態において、脂肪族ポリカーボネート鎖は、二酸化炭素および２つの異なるエポキシドのターポリマーを含む。特定の実施形態において、脂肪族ポリカーボネート鎖は、エチレンオキシド、１，２−ブテンオキシド、２，３−ブテンオキシド、シクロヘキセンオキシド、３−ビニルシクロヘキセンオキシド、エピクロロヒドリン、グリシジルエステル、グリシジルエーテル、および高級αオレフィンのエポキシドからなる群から選択される、１つ以上の付加的なエポキシドとともに、二酸化炭素およびプロピレンオキシドのコポリマーを含む。特定の実施形態において、これらのターポリマーは、１つ以上の付加的なエポキシドから誘導されたより少量の繰り返し単位を有する、プロピレンオキシドから誘導された繰り返し単位の大部分を含有する。特定の実施形態において、ターポリマーは、約５０％〜約９９．５％のプロピレンオキシドに誘導された繰り返し単位を含有する。特定の実施形態において、ターポリマーは、６０％を超えるプロピレンオキシドに誘導された繰り返し単位を含有する。特定の実施形態において、ターポリマーは、７５％を超えるプロピレンオキシドに誘導された繰り返し単位を含有する。特定の実施形態において、ターポリマーは、８０％を超えるプロピレンオキシドに誘導された繰り返し単位を含有する。特定の実施形態において、ターポリマーは、８５％を超えるプロピレンオキシドに誘導された繰り返し単位を含有する。特定の実施形態において、ターポリマーは、９０％を超えるプロピレンオキシドに誘導された繰り返し単位を含有する。特定の実施形態において、ターポリマーは、９５％を超えるプロピレンオキシドに誘導された繰り返し単位を含有する。
【００９２】
特定の実施形態において、脂肪族ポリカーボネート鎖は、プロピレンオキシド、１，２−ブテンオキシド、２，３−ブテンオキシド、シクロヘキセンオキシド、３−ビニルシクロヘキセンオキシド、エピクロロヒドリン、グリシジルエステル、グリシジルエーテル、および高級αオレフィンのエポキシドからなる群から選択される、１つ以上の付加的なエポキシドとともに、二酸化炭素およびエチレンオキシドのコポリマーを含む。特定の実施形態において、これらのターポリマーは、１つ以上の付加的なエポキシドから誘導されたより少量の繰り返し単位を有する、エチレンオキシドから誘導された繰り返し単位の大部分を含有する。特定の実施形態において、ターポリマーは、約５０％〜約９９．５％のエチレンオキシドに誘導された繰り返し単位を含有する。特定の実施形態において、ターポリマーは、約６０％のエチレンオキシドに誘導された繰り返し単位を含有する。特定の実施形態において、ターポリマーは、約７５％のエチレンオキシドに誘導された繰り返し単位を含有する。特定の実施形態において、ターポリマーは、約８０％のエチレンオキシドに誘導された繰り返し単位を含有する。特定の実施形態において、ターポリマーは、約８５％のエチレンオキシドに誘導された繰り返し単位を含有する。特定の実施形態において、ターポリマーは、約９０％のエチレンオキシドに誘導された繰り返し単位を含有する。特定の実施形態において、ターポリマーは、約９５％のプロピレンオキシドに誘導された繰り返し単位を含有する。
【００９３】
特定の実施形態において、上記のポリマー組成物中の脂肪族ポリカーボネート鎖は、５００ｇ／ｍｏｌ〜約２５０，０００ｇ／ｍｏｌの範囲の数平均分子量（Ｍｎ）を有する。
【００９４】
特定の実施形態において、脂肪族ポリカーボネート鎖は、約１００，０００ｇ／ｍｏｌ未満のＭｎを有する。特定の実施形態において、脂肪族ポリカーボネート鎖は、約７０，０００ｇ／ｍｏｌ未満のＭｎを有する。特定の実施形態において、脂肪族ポリカーボネート鎖は、約５０，０００ｇ／ｍｏｌ未満のＭｎを有する。特定の実施形態において、脂肪族ポリカーボネート鎖は、約５００ｇ／ｍｏｌ〜約４０，０００ｇ／ｍｏｌのＭｎを有する。特定の実施形態において、脂肪族ポリカーボネート鎖は、約２５，０００ｇ／ｍｏｌ未満のＭｎを有する。特定の実施形態において、脂肪族ポリカーボネート鎖は、約５００ｇ／ｍｏｌ〜約２０，０００ｇ／ｍｏｌのＭｎを有する。特定の実施形態において、脂肪族ポリカーボネート鎖は、約１０００ｇ／ｍｏｌ〜約１０，０００ｇ／ｍｏｌのＭｎを有する。特定の実施形態において、脂肪族ポリカーボネート鎖は、約１，０００ｇ／ｍｏｌ〜約５，０００ｇ／ｍｏｌのＭｎを有する。特定の実施形態において、脂肪族ポリカーボネート鎖は、約５，０００ｇ／ｍｏｌのＭｎを有する。特定の実施形態において、脂肪族ポリカーボネート鎖は、約４，０００ｇ／ｍｏｌのＭｎを有する。特定の実施形態において、脂肪族ポリカーボネート鎖は、約３，０００ｇ／ｍｏｌのＭｎを有する。特定の実施形態において、脂肪族ポリカーボネート鎖は、約２，５００ｇ／ｍｏｌのＭｎを有する。特定の実施形態において、脂肪族ポリカーボネート鎖は、約２，０００ｇ／ｍｏｌのＭｎを有する。
【００９５】
特定の実施形態において、上記のポリマー組成物中の脂肪族ポリカーボネート鎖は、それらが狭い分子量分布を有することを特徴とする。これは、脂肪族ポリカーボネートポリマーの多分散性指数（ＰＤＩ）により示され得る。特定の実施形態において、脂肪族ポリカーボネート組成物は、２未満のＰＤＩを有する。特定の実施形態において、脂肪族ポリカーボネート組成物は、１．８未満のＰＤＩを有する。特定の実施形態において、脂肪族ポリカーボネート組成物は、１．５未満のＰＤＩを有する。特定の実施形態において、脂肪族ポリカーボネート組成物は、１．４未満のＰＤＩを有する。特定の実施形態において、脂肪族ポリカーボネート組成物は、約１．０〜１．２のＰＤＩを有する。特定の実施形態において、脂肪族ポリカーボネート組成物は、約１．０〜１．１のＰＤＩを有する。
【００９６】
脂肪族ポリカーボネートが一置換のエポキシド（例えば、プロピレンオキシド、１，２−ブチレンオキシド、エピクロロヒドリン、またはグリシドール誘導体）から誘導される、実施形態において、脂肪族ポリカーボネートは、それらが立体規則性であることを特徴とする。立体規則性は、ポリマー鎖内で頭尾配置に配向される、隣接するモノマー単位の割合として表されてよい。特定の実施形態において、本発明のポリマー組成物中の脂肪族ポリカーボネート鎖は、約８０％より高い頭尾含有率を有する。特定の実施形態において、頭尾含有率は、約８５％より高い。特定の実施形態において、頭尾含有率は、約９０％より高い。特定の実施形態において、頭尾含有率は、約９１％を超える、約９２％を超える、約９３％を超える、約９４％を超える、約９５％を超える、約９７％を超える、または約９９％を超える。
【００９７】
特定の実施形態において、上記の１つ以上のエポキシドとの二酸化炭素の重合から誘導される脂肪族ポリカーボネート鎖の構造は、以下の非限定例により表される。
【００９８】
構造Ｐ２ａ〜Ｐ２ｓは、ジオール連鎖移動剤から誘導された脂肪族ポリカーボネート、および例えば、プロピレンオキシド、エチレンオキシド、ブチレンオキシド、シクロヘキセンオキシド、３−ビニルシクロヘキセンオキシド、３−エチルシクロヘキセンオキシド、およびグリシドールのエステルまたはエーテルなどの１つ以上の脂肪族エポキシドを代表するものである。当然のことながら、付加的または異なるエポキシドの使用、異なる連鎖移動剤（例えば、高級多価アルコール、ヒドロキシ酸、および多酸）の使用、および異なるＹ基の導入を含む、これらの化合物に関する多くの変型例が可能である。そのような変型例は、本出願の開示および教示に基づいて、当業者に明らかとなり、本発明の範囲内に特異的に包含される。
【００９９】
特定の実施形態において、脂肪族ポリカーボネート鎖は、
【化３１】
2014503018.tif 000087
を含み、式中、
【数１】
2014503018.tif 000088
、−Ｙ、およびｎは、上記に定義し、また本明細書においてクラスおよびサブクラスとして記載するとおりである。
【０１００】
特定の実施形態において、脂肪族ポリカーボネート鎖は、
【化３２】
2014503018.tif 000089
を含み、式中、−Ｙおよびｎは、上記に定義し、また本明細書においてクラスおよびサブクラスとして記載するとおりである。
【０１０１】
特定の実施形態において、脂肪族ポリカーボネート鎖は、
【化３３】
2014503018.tif 000090
を含み、式中、−Ｙ、Ｒ１、Ｒ２、Ｒ３、Ｒ４、およびｎは、上記に定義し、また本明細書においてクラスおよびサブクラスとして記載するとおりである。
【０１０２】
特定の実施形態において、脂肪族ポリカーボネート鎖は、
【化３４】
2014503018.tif 000091
を含み、式中、−Ｙおよびｎは、上記に定義し、また本明細書においてクラスおよびサブクラスとして記載するとおりである。
【０１０３】
特定の実施形態において、脂肪族ポリカーボネート鎖は、
【化３５】
2014503018.tif 000092
を含み、式中、
【数１】
2014503018.tif 000093
、−Ｙ、およびｎは、上記に定義し、また本明細書においてクラスおよびサブクラスとして記載するとおりである。
【０１０４】
特定の実施形態において、脂肪族ポリカーボネート鎖は、
【化３６】
2014503018.tif 000094
を含み、−Ｙおよびｎは、上記に定義し、また本明細書においてクラスおよびサブクラスとして記載するとおりである。
【０１０５】
特定の実施形態において、脂肪族ポリカーボネート鎖は、
【化３７】
2014503018.tif 000095
を含み、
【数１】
2014503018.tif 000096
、−Ｙ、およびｎは、上記に定義し、また本明細書においてクラスおよびサブクラスとして記載するとおりである。
【０１０６】
特定の実施形態において、脂肪族ポリカーボネート鎖は、
【化３８】
2014503018.tif 000097
を含み、−Ｙおよびｎは、上記に定義し、また本明細書においてクラスおよびサブクラスとして記載するとおりである。
【０１０７】
特定の実施形態において、脂肪族ポリカーボネート鎖は、
【化３９】
2014503018.tif 000098
を含み、
【数１】
2014503018.tif 000099
、−Ｙ、およびｎは、上記に定義し、また本明細書においてクラスおよびサブクラスとして記載するとおりである。
【０１０８】
特定の実施形態において、脂肪族ポリカーボネート鎖は、
【化４０】
2014503018.tif 000100
を含み、−Ｙおよびｎは、上記に定義し、また本明細書においてクラスおよびサブクラスとして記載するとおりである。
【０１０９】
特定の実施形態において、脂肪族ポリカーボネート鎖は、
【化４１】
2014503018.tif 000101
を含み、
【数１】
2014503018.tif 000102
、−Ｙ、およびｎは、上記に定義し、また本明細書においてクラスおよびサブクラスとして記載するとおりである。
【０１１０】
特定の実施形態において、脂肪族ポリカーボネート鎖は、
【化４２】
2014503018.tif 000103
を含み、−Ｙおよびｎは、上記に定義し、また本明細書においてクラスおよびサブクラスとして記載するとおりである。
【０１１１】
特定の実施形態において、脂肪族ポリカーボネート鎖は、
【化４３】
2014503018.tif 000104
を含み、
【数１】
2014503018.tif 000105
、−Ｙ、Ｒｘ、およびｎは、上記に定義し、また本明細書においてクラスおよびサブクラスとして記載するとおりである。
【０１１２】
特定の実施形態において、脂肪族ポリカーボネート鎖は、
【化４４】
2014503018.tif 000106
を含み、−Ｙ、Ｒｘ、およびｎは、上記に定義し、また本明細書においてクラスおよびサブクラスとして記載するとおりである。
【０１１３】
特定の実施形態において、脂肪族ポリカーボネート鎖は、
【化４５】
2014503018.tif 000107
を含み、
【数１】
2014503018.tif 000108
、−Ｙ、およびｎは、上記に定義し、また本明細書においてクラスおよびサブクラスとして記載するとおりである。
【０１１４】
特定の実施形態において、脂肪族ポリカーボネート鎖は、
【化４６】
2014503018.tif 000109
を含み、
【数１】
2014503018.tif 000110
、−Ｙ、およびｎは、上記に定義し、また本明細書においてクラスおよびサブクラスとして記載するとおりであり、
【化４６−２】
2014503018.tif 000111
は、単一結合または二重結合である。
【０１１５】
特定の実施形態において、脂肪族ポリカーボネート鎖は、
【化４７】
2014503018.tif 000112
を含み、−Ｙおよびｎは、上記に定義し、また本明細書においてクラスおよびサブクラスとして記載するとおりである。
【０１１６】
特定の実施形態において、脂肪族ポリカーボネート鎖は、
【化４８】
2014503018.tif 000113
を含み、−Ｙ、
【化４８−２】
2014503018.tif 000114
、およびｎは、上記に定義し、また本明細書においてクラスおよびサブクラスとして記載するとおりである。
【０１１７】
特定の実施形態において、脂肪族ポリカーボネート鎖は、
【化４９】
2014503018.tif 000115
を含み、
【数１】
2014503018.tif 000116
、−Ｙ、およびｎは、上記に定義し、また本明細書においてクラスおよびサブクラスとして記載するとおりである。
【０１１８】
特定の実施形態において、脂肪族ポリカーボネート鎖は、
【化５０】
2014503018.tif 000117
を含み、−Ｙ、Ｒｘ、およびｎは、上記に定義し、また本明細書においてクラスおよびサブクラスとして記載するとおりである。
【０１１９】
特定の実施形態において、脂肪族ポリカーボネート鎖は、
【化５１】
2014503018.tif 000118
を含み、
【数１】
2014503018.tif 000119
、−Ｙ、およびｎは、上記に定義し、また本明細書においてクラスおよびサブクラスとして記載するとおりである。
【０１２０】
特定の実施形態において、脂肪族ポリカーボネート鎖は、
【化５２】
2014503018.tif 000120
を含み、−Ｙ、
【化５２−２】
2014503018.tif 000121
、およびｎは、上記に定義し、また本明細書においてクラスおよびサブクラスとして記載するとおりである。
【０１２１】
特定の実施形態において、脂肪族ポリカーボネート鎖は、
【化５３】
2014503018.tif 000122
を含み、−Ｙおよびｎは、上記に定義し、また本明細書においてクラスおよびサブクラスとして記載するとおりである。
【０１２２】
特定の実施形態において、脂肪族ポリカーボネート鎖は、
【化５４】
2014503018.tif 000123
を含み、−Ｙ、
【化５４−２】
2014503018.tif 000124
、およびｎは、上記に定義し、また本明細書においてクラスおよびサブクラスとして記載するとおりである。
【０１２３】
特定の実施形態において、脂肪族ポリカーボネート鎖は、
【化５５】
2014503018.tif 000125
を含み、
【数１】
2014503018.tif 000126
、−Ｙ、およびｎは、上記に定義し、また本明細書においてクラスおよびサブクラスとして記載するとおりである。
【０１２４】
特定の実施形態において、
【数１】
2014503018.tif 000127
基を有する構造Ｐ２ａ〜Ｐ２ｒのポリカーボネート中の
【数１】
2014503018.tif 000128
は、エチレングリコール；ジエチレングリコール、トリエチレングリコール、１，３プロパンジオール；１，４ブタンジオール、ヘキシレングリコール、プロピレングリコール、ジプロピレングリコール、トリプロピレングリコール、およびこれらのいずれかのアルコキシ化誘導体からなる群から選択される。
【０１２５】
特定の実施形態において、脂肪族ポリカーボネート鎖は、
【化５６】
2014503018.tif 000129
を含み、−Ｙおよびｎは、上記に定義し、また本明細書においてクラスおよびサブクラスとして記載するとおりである。
【０１２６】
特定の実施形態において、構造Ｐ２ａ〜Ｐ２ｓのポリカーボネート中の−Ｙは、
【化５７】
2014503018.tif 000130
からなる群から選択され、式中、Ｒａ、Ｒｂ、Ｒｃ、およびｑは、上記に定義し、また本明細書においてクラスおよびサブクラスとして記載するとおりである。
【０１２７】
特定の実施形態において、構造Ｐ２ａ〜Ｐ２ｓのポリカーボネート中の−Ｙは、
【化５８】
2014503018.tif 000131
からなる群から選択される。
【０１２８】
特定の実施形態において、構造Ｐ２ａ〜Ｐ２ｓのポリカーボネート中の−Ｙは、
【化５９】
2014503018.tif 000132
からなる群から選択され、式中、Ｒｃ、Ｒｄ、Ｒｙ、およびｐは、上記に定義し、また本明細書においてクラスおよびサブクラスとして記載するとおりである。
【０１２９】
２つ以上のエポキシドから誘導された繰り返し単位を含むポリカーボネートの場合、当然のことながら、図示される構造は、明示的に描かれていない位置異性体（ｐｏｓｉｔｉｏｎａｌ  ｉｓｏｍｅｒまたはｒｅｇｉｏｉｓｏｍｅｒ）の混合体を表してもよい。例えば、ポリカーボネート鎖のいずれかの末端基に隣接するポリマー繰り返し単位は、コポリマーを含む２つのエポキシドのいずれか１つから誘導され得る。したがって、ポリマーは、末端基に付着した特定の繰り返し単位とともに図示され得るが、末端繰り返し単位は、２つのエポキシドのいずれかから誘導されてよく、所与のポリマー組成物は、可能性のあるものすべての混合物を様々な比率で含んでもよい。これらの末端基の比率は、重合において使用される異なるエポキシドの比率、使用される触媒の構造、使用される反応条件（すなわち、温度圧など）を含むいくつかの要因、ならびに反応成分を添加するタイミングにより影響され得る。さらに、本明細書に表される化学構造は、本発明のポリマー組成物を含む、ポリマー鎖を代表する。したがって、上記図面は、置換されたエポキシドから誘導された繰り返し単位について定義された位置化学を示し得るが、ポリマー組成物は、場合によっては、位置化学の混合物を含有する。所与の重合の位置選択性は、使用される触媒の構造および用いられる反応条件を含む、多数の要因により影響され得る。明確にするために、これは、上記の構造Ｐ２ｒにより表される組成物が、以下の図面に示されるとおり、いくつかの化合物の混合物を含有してもよいことを意味する。この図面は、ポリマーＰ２ｒの異性体を図で示し、鎖の描写下の構造は、連鎖移動剤に隣接するモノマー単位に可能な各位置異性体（ｒｅｇｉｏおよびｐｏｓｉｔｉｏｎａｌ）および主要ポリマー鎖の各側の末端基を示す。ポリマー上の各末端は独立して、左または右に示される基から選択され得るが、連鎖移動剤を含むポリマーの中心部およびその２つの隣接するモノマー単位は独立して、示される基から選択されてよい。特定の実施形態において、ポリマー組成物は、これらのすべての可能な組み合わせの混合物を含む。他の実施形態において、ポリマー組成物は、これらのうちの１つ以上が豊富になる。
【化６０】
2014503018.tif 000133
【０１３０】
同様に、本明細書に表されるある小分子は、位置異性体および／または立体異性体の混合物を含んでよいが、たった１つの形態で表され得る。例えば、商業的に提供されるジプロピレングリコール（ＤＰＧ）は、位置異性化合物および立体異性化合物の混合物を含む。したがって、そのような分子は、便宜上１つの位置異性体として描かれ得るが、当業者には、化合物が実際に、異性ジプロピレングリコール部分の混合物を含有してもよいことが理解されるであろう。
【０１３１】
別の態様において、本発明は、上記の脂肪族ポリカーボネート組成物を組み込むエポキシド開環反応から得られるポリマー組成物を包含する。特定の実施形態において、そのような材料は、随意に開始剤または触媒の存在下で、−Ｙ部分中のエポキシ基を求核モノマーまたはプレポリマーに暴露することにより、脂肪族ポリカーボネート鎖を鎖延長または架橋することにより誘導される。
【０１３２】
別の態様において、本発明は、エポキシド官能基を含有する、末端基を有する脂肪族ポリカーボネート鎖を生成する方法を包含する。
【０１３３】
特定の実施形態において、本発明は、式
【化６１】
2014503018.tif 000134
の脂肪族ポリカーボネートポリマーを、アルキル化剤、アシル化剤、またはイソシアネートで処理して、式Ｐ１：
【化６２】
2014503018.tif 000135
の化合物を提供する方法を包含し、式中、Ｒ１、Ｒ２、Ｒ３、Ｒ４、ｎ、ｘ、ｙ、Ｙ、および
【数１】
2014503018.tif 000136
は、上記に定義し、また本明細書においてクラスおよびサブクラスとして記載するとおりである。
【０１３４】
特定の実施形態において、本発明の方法は、式Ｍ１のポリマーを、アルキル化剤、アシル化剤、または１つ以上のエポキシド官能基を含有するイソシアネートで処理するステップを含む。特定の実施形態において、本発明の方法は、上に定義される式Ｐ１〜Ｐ８のいずれかの化合物に変換する条件下で、式Ｍ１のポリマーを処理するステップを含む。
【０１３５】
特定の実施形態において、式Ｍ１の化合物を処理するステップは、塩基と併せて、アルキルハロゲン化物またはアルキルスルホネートアルキル化剤を提供することを含む。特定の実施形態において、アルキル化剤は、エピクロロヒドリンを含む。
【０１３６】
特定の実施形態において、式Ｍ１のポリマーをアルキル化剤、アシル化剤、またはイソシアネートで処理する方法は、溶媒の添加を含む。特定の実施形態において、添加された溶媒は、非プロトン有機溶媒を含む。特定の実施形態において、添加された溶媒は、エーテル、エステル、アミド、ニトリル、脂肪族炭化水素、ハロゲン化炭化水素、芳香族炭化水素、およびこれらのうちのいずれか２つの組み合わせからなる群から選択される。
【０１３７】
特定の実施形態において、式Ｍ１のポリマーをアルキル化剤、アシル化剤、またはイソシアネートで処理する方法は、触媒または促進剤の添加を含む。特定の実施形態において、添加される触媒または促進剤は、塩基を含む。特定の実施形態において、塩基は、芳香族アミン、脂肪族アミン、窒素含有複素環、およびこれらのうちの２つ以上の組み合わせからなる群から選択される。特定の実施形態において、添加される触媒または促進剤は、金属塩を含む。特定の実施形態において、添加される金属塩は、金属スルホネートを含む。特定の実施形態において、添加される金属塩は、金属トリフラートを含む。特定の実施形態において、添加される金属塩は、錫化合物を含む。特定の実施形態において、添加される金属塩は、遷移金属の化合物または錯体を含む。特定の実施形態において、添加される金属塩は、モリブデン錯体を含む。特定の実施形態において、添加される触媒または促進剤は、酸を含む。特定の実施形態において、添加される酸は、アルキルまたはアリールスルホン酸からなる群から選択される。特定の実施形態において、添加される酸は、トリフルオロメタンスルホン酸を含む。
【０１３８】
特定の実施形態において、本発明は、式Ｍ２ａのポリマーをエピクロロヒドリンで処理して、式Ｐ２ａ′：
【化６３】
2014503018.tif 000137
の化合物を提供するステップを含む。
【０１３９】
別の態様において、本発明は、式ＩＩａ：
【化６４】
2014503018.tif 000138
の下部構造を含む脂肪族ポリカーボネート組成物への求核剤の添加から得られる化合物を包含し、式中、Ｒ１、Ｒ２、Ｒ３、Ｒ４、Ｒａ、Ｒｂ、Ｒｃ、およびｑは、上記に定義し、また本明細書においてクラスおよびサブクラスとして記載するとおりである。
【０１４０】
一部の実施形態において、そのような添加の生成物は、式：
【化６５】
2014503018.tif 000139
を有する下部構造を含み、式中、Ｎｕｃは、任意の適切な求核剤の結合された形態を表し、Ｒ１、Ｒ２、Ｒ３、Ｒ４、Ｒａ、Ｒｂ、Ｒｃ、およびｑは、上記に定義し、また本明細書においてクラスおよびサブクラスとして記載するとおりである。一部の実施形態において、適切な求核剤は、求核試薬について下に定義するとおりである。特定の実施形態において、求核剤は、ポリアミン化合物を含む。
【０１４１】
特定の実施形態において、本発明は、上に定義されるとおり、エポキシド官能基を含有する１つ以上の脂肪族ポリカーボネートを、脂肪族ポリカーボネート上のエポキシド基の少なくとも一部を求核試薬に結合させる条件下で、求核試薬と接触させるステップを含む、ポリマー材料を形成する方法を包含する。
【０１４２】
特定の実施形態において、求核試薬は、２つ以上の求核官能基を含有する。特定の実施形態において、求核試薬は、ポリアミン化合物である。
【０１４３】
特定の実施形態において、求核試薬は、脂肪族、シクロ脂肪族、またはアラリファティックアミンを、例えば、１，２−ジアミノエタン（エチレンジアミン（ＥＤＡ））；１，２−プロパンジアミン；１，３−プロパンジアミン；１，４−ジアミノブタン；２，２−ジメチル−１，３−プロパンジアミン（ネオペンタンジアミン）；ジエチルアミノプロピルアミン（ＤＥＡＰＡ）；２−メチル−１，５−ジアミノペンタン；１，３−ジアミノペンタン；２，２，４−トリメチル−１，６−ジアミノヘキサンまたは２，４，４−トリメチル−１，６−ジアミノヘキサンおよびそれらの混合物（ＴＭＤ）；１−アミノ−３−アミノメチル−３，５，５−トリメチルシクロヘキサン；１，３−ビス（アミノメチル）−シクロヘキサン；１，２−ビス（アミノメチル）シクロヘキサン；ヘキサメチレンジアミン（ＨＭＤ）；１，２−および１，４−ジアミノシクロヘキサン（１，２−ＤＡＣＨおよび１，４−ＤＡＣＨ）；ビス（４−アミノシクロヘキシル）メタン；ビス（４−アミノ−３−メチルシクロヘキシル）メタン；ジエチレントリアミン（ＤＥＴＡ）；４−アザヘプタン−１，７−ジアミン；１，１１−ジアミノ−３，６，９−トリオキシウンデカン；１，８−ジアミノ−３，６−ジオキサオクタン；１，５−ジアミノ−メチル−３−アザペンタン；１，１０−ジアミノ−４，７−ジオキサデカン；ビス（３−アミノプロピル）アミン；１，１３−ジアミノ−４，７−１０トリオキサトリデカン；４−アミノメチル−１，８−ジアミノオクタン；２−ブチル−２−エチル−１，５−ジアミノペンタン；Ｎ，Ｎ−ビス−（３−アミノプロピル）メチルアミン；トリエチレンテトラミン（ＴＥＴＡ）；テトラエチレンペンタミン（ＴＥＰＡ）；ペンタエチレンヘキサミン（ＰＥＨＡ）；ビス（４−アミノ−３−メチルシクロヘキシル）メタン；ｍ−キシリレンジアミン（ＭＸＤＡ）；５−（アミノメチル）ビシクロ［［２．２．１］ヘプト−２−イル］メチルアミン（ＮＢＤＡノルボルナンジアミン）；ジメチルジプロピレントリアミン；ジメチルアミノプロピル−アミノプロピルアミン（ＤＭＡＰＡＰＡ）；３−アミノメチル−３，５，５−トリメチルシクロヘキシアミン（またはイソホロンジアミン（ＩＰＤ））；ジアミノジシクロヘキシメタン（ＰＡＣＭ）；ジメチルジアミノジシクロヘキシルメタン（ラロミンＣ２６０）；２，２−ビス（４−アミノシクロヘキシル）プロパン；ビスアミノメチル−ジシクロペンタジエン（トリシクロデシルジアミン（ＴＣＤ））；脂肪族ポリエチレンポリアミンから誘導されたイミダゾリン基含有ポリアミノアミド、および二量化もしくは三量化された脂肪酸、ならびにグリシジル化合物から製造されたその付加物として含む。一部の実施形態において、Ｄ−２３０、Ｄ−４００、Ｄ−２０００、Ｔ−４０３、Ｔ−３０００、Ｔ−５０００、ＥＤ−６００、ＥＤ−９００、ＥＤＲ１４８、ＸＴＪ５９０などのＨｕｎｔｓｍａｎからＪｅｆｆａｍｉｎｅ（商標）として知られるポリオキシアルキレンポリアミン、およびＰｏｌｙｍｉｎ（商標）として知られるポリイミノアルキレンポリアミンは、同様に使用され得る。
【０１４４】
さらに適切なポリアミンとしては、１，１４−ジアミノ−４，１１−ジオキサテトラデカン；ジプロピレントリアミン；２−メチル−１，５−ペンタンジアミン；Ｎ，Ｎ′−ジシクロヘキシル−１，６−ヘキサンジアミン；Ｎ，Ｎ′−ジメチル−１，３−ジアミノプロパン；Ｎ，Ｎ′−ジエチル−１，３−ジアミノプロパン；Ｎ，Ｎ−ジメチル−１，３−ジアミノプロパン；二級ポリオキシプロピレンジアミンおよびトリアミン；２，５−ジアミノ−２，５−ジメチルヘキサン；ビス−（アミノ−メチル）トリシクロペンタジエン；１，８−ジアミノ−ｐ−メタン；ビス−（４−アミノ−３，５−ジメチルシクロヘキシル）メタン；１，３−ビス（アミノメチル）シクロヘキサン（１，３−ＢＡＣ）；ジペンチルアミン；Ｎ−２−（アミノエチル）ピペラジン（Ｎ−ＡＥＰ）；Ｎ−３−（アミノプロピル）ピペラジン；ピペラジンが挙げられる。
【０１４５】
特定の実施形態において、求核試薬は、２つ以上の化合物の混合物を含んでよい。特定の実施形態において、求核試薬は、上記ポリアミン試薬のうちの２つ以上の混合物を含む。
複合物
【０１４６】
特定の実施形態において、本発明は、上記のポリマー組成物を組み込む複合物を包含する。特定の実施形態において、そのような複合物は、繊維または固体をさらに含む。特定の実施形態において、そのような繊維または固体は、上記のポリマー組成物でコーティングされるか、またはそこに埋め込まれる。特定の実施形態において、この複合物は、ガラス繊維、炭素繊維、セラミック繊維、鉱物繊維などを含む。特定の実施形態において、複合物は、粘土、セラミック、アルミナ、ケイ素鉱物などの無機材料を含む。特定の実施形態において、複合物は、木繊維、紙、セルロース、植物由来繊維などの有機固体を含む。特定の実施形態において、複合物は、ナノ粒子または関連した粒子材料を含む。特定の実施形態において、複合物は、炭素ナノチューブまたは他の炭素繊維を含む。特定の実施形態において、複合物は、シート、繊維、スクリムなどの形態の他のポリマーを含む。提供されるポリマー組成物の樹脂製剤が、様々な複合物またはコーティング応用において有用であることは理解されるであろう。
【０１４７】
ある成分を複合物に添加して、様々な特性を改善することは、当該技術分野において周知である。特定の実施形態において、難燃剤および煙遅延剤は、複合製剤に添加して、耐熱および耐火特性を改善し、燃焼時に生成された煙の量を低減する。一般的な難燃および煙遅延添加剤は、三水和アルミナ、メチルホスホン酸ジメチル、無水クロレンド酸、テトラブロモフタル酸無水物、ジブロモネオペンチルグリコール、およびテトラブロモビスフェノールを含む。付加的な例としては、ＡｌｂｅｒｍａｒｌｅのＡＮＴＩＢＬＡＺＥ（商標）およびＳＡＹＴＥＸ（商標）添加剤が挙げられる。
【０１４８】
特定の実施形態において、低プロファイルまたは低収縮添加剤は、提供される複合物と併用されて、平滑な表面を促進し、完成した複合材料の収縮を低減する。多数の添加剤は、ＲｅｉｃｈｈｏｌｄのＰＯＬＹＬＩＴＥ  ３１７０２−４０およびＰＯＬＹＬＩＴＥ  ３１７０１−３５添加剤を含む、この目的の複合製剤に組み込まれ得る。
【０１４９】
特定の実施形態において、レオロジー修飾剤およびチキソトロピー剤を使用して、樹脂の粘度を制御する。このカテゴリーにおける一般的な添加剤は、シリカおよび有機粘度を含む。付加的な例としては、ＢＹＫのＢＹＫ−Ｒ  ６０５（商標）およびＢＹＫ−Ｒ  ６０６（商標）レオロジー添加剤が挙げられる。
【０１５０】
一部の実施形態において、表面調整および障壁形成剤は、空気阻害を最小化し、表面タックを減少させるように複合製剤に含まれる。一般的な表面調整および障壁形成添加剤は、パラフィン、ポリエーテル、およびポリシロキサンを含む。一部の実施形態において、この種類の添加剤としては、Ｒｅｉｃｈｈｏｌｄのパラフィンワックス溶液およびＢＹＫのＢＹＫ−Ｗ  ９０９（商標）添加剤が挙げられる。
【０１５１】
一部の実施形態において、充填剤および強化材料を添加して、複合物の強度を増加させる。一部の実施形態において、添加剤は、炭酸カルシウム、硫酸カルシウム、三水和アルミナ、シリカ、アルミナ、シリカ−アルミナ、シリカ−マグネシア、ケイ酸カルシウム、ガラスビーズ、ガラス薄片、ガラス繊維、炭素繊維、アラミド繊維、またはアスベストである。これらの材料の特定例としては、３ＭのＧｌａｓｓ  Ｂｕｂｂｌｅｓ、ＰＰＧのＣｈｏｐｐＶａｎｔａｇｅシリーズの繊維、およびＡＧＹのＳ−２ガラス製品群が挙げられる。
【０１５２】
一部の実施形態において、可塑剤は、樹脂内の可塑性および流動性を増加させるように、複合製剤内での分散剤として作用する。この種類の適切な添加剤は、ＢＡＳＦのＰａｌａｔｉｎｏｌ  １１Ｐ−ＥおよびＤｏｗ  Ｃｈｅｍｉｃａｌのジエチレングリコール樹脂である。
【０１５３】
多数の他の添加剤は、光に起因して長期分解から複合物を保護するように機能する、ＵＶ安定剤および吸収剤（例えば、ＣｈｅｍｔｕｒａのＬｏｗｉｌｉｔｅ添加剤）、樹脂硬化を促進する加速剤および硬化剤、ならびに複合物の着色を生じる色素および染料（例えば、Ｉｎｔｅｒｐｌａｓｔｉｃ  Ｃｏ．のＣｏＲＥＺＹＮ（商標）着色剤）を含む樹脂系に添加されてよいことは理解されるであろう。
【０１５４】
上記添加剤のそれぞれおよびその組み合わせは、最大約８０重量％の量、例えば、最大約５０重量％の量で、ポリマー複合物に組み込まれてよい。一部の実施形態において、添加剤は、約２０重量％未満、例えば、約１０重量％未満の量でポリマー複合物に組み込まれる。一部の実施形態において、添加剤は、約５重量％未満、例えば、約３重量％未満の量で、複合物に組み込まれる。一部の実施形態において、添加剤は、約２重量％未満の量、例えば、約０．２５重量％〜約１重量％の量でポリマーに組み込まれる。
製造物品
【０１５５】
本発明は、上記のポリカーボネート組成物および複合物から製造された製造物品をさらに提供する。ポリマー複合物が、それらの密度に対して、それらの成分を越える所望の特性、例えば、高い剛性または強度を有し得ることは周知である。一部の実施形態において、複合材料は、耐食性、電気絶縁、良好な疲労特性、生物学的不活性、および減少した組立費という利益を提供する。これは、電気、電化、ハードウェア、歯科、整形外科、医療装置、および他の生物医学的応用において、そのような材料を特に有用にする。ＫＥＶＬＡＲ（登録商標）（ｐ−フェニレンテレフタルアミド、ＰＰＴＡ、パラ−ポリアラミド）およびポリカーボネートの複合物は、非再吸収性であり、関節置換術、骨セメント、脊椎ロッド、および歯科ポストなどの長期移植に有用であり、短期用途としては、骨プレート、ロッド、ネジ、靭帯、およびカテーテルが挙げられる（Ｒａｍａｋｒｉｓｈｎａ  ｅｔ  ａｌ．，Ｃｏｍｐｏｓｉｔｅｓ  Ｓｃｉｅｎｃｅ  ａｎｄ  Ｔｅｃｈｎｏｌｏｇｙ，６１，ｐｐ．１１８９−１２２４，２００１）に有用である。そのような複合物の付加的な一般応用としては、風車の羽根、繊維ガラスボート、自動車部品、スポーツ用品などが挙げられる。
【０１５６】
ガラス強化ポリカーボネートは、金属（例えば、ダイカストアルミニウムおよび亜鉛）が一般に使用される設計において有用であることが知られている。例えば、様々な量のガラス繊維をポリカーボネートに添加することは、引張強度、剛性、圧縮強度を増加させ、熱膨張計数を低下させる。そのようなガラス強化されたポリカーボネートは概して、大部分の他のプラスチックおよびダイカストアルミニウムよりも耐衝撃性が高い。本発明は、提供されるポリカーボネート組成物のガラス強化複合物を含有する製造物品を包含する。
実施例
【０１５７】
この例において、式Ｐ２ｂのエポキシド官能化されたポリオールが生成され、Ｙは、−ＣＨ２ＣＨＯＣＨ２であり、各ｎは、約１５である。
【０１５８】
プロピレンオキシド、ジプロピレングリコール（ＤＰＧ）、コバルト触媒および共触媒を２ガロンのステンレス鋼オートクレーブに添加し、国際公開第ＷＯ２０１００２８３６２号において開示される条件に従って、重合が行われる。分配された反応時間後に、反応を急冷し、それぞれ国際公開第ＷＯ２０１００３３７０５号および同第ＷＯ２０１００３３７０３号において開示される条件に従って、ポリオールを精製して、約３０００ｇ／ｍｏｌの数平均分子量を有するＰＰＣポリオールを提供する。
【０１５９】
次に単離されたＰＰＣポリオールをジメトキシエタン中に溶解し、エピクロロヒドリンで処理して、末端ヒドロキシ基をグリシジルエーテル基に変換する。
他の実施形態
【０１６０】
上記は本発明の特定の非限定的な実施形態の説明である。したがって、本明細書に記載の本発明の実施形態は、本発明の原理の応用の例に過ぎないことを理解すべきである。本明細書において例示する実施形態の詳細に言及するが、これは特許請求の範囲を限定することを意図せず、特許請求の範囲自体が本発明にとって不可欠とみなされる特徴を列挙するものである。
【国際調査報告】
2014503018.tif 000172